(57)【特許請求の範囲】
【請求項１】
第１陽極と、共通陰極と、前記第１陽極と前記共通陰極との間に設けられている第１正孔輸送層と、前記第１正孔輸送層と前記共通陰極との間に前記第１正孔輸送層に接した状態で設けられている第１発光機能層と、を有する第１発光素子と、
第２陽極と、前記共通陰極と、前記第２陽極と前記共通陰極との間に設けられている第２正孔輸送層と、前記第２正孔輸送層と前記共通陰極との間に前記第２正孔輸送層に接した状態で設けられている共通正孔輸送層と、前記共通正孔輸送層と前記共通陰極との間に前記共通正孔輸送層に接した状態で設けられている第２発光機能層と、を有する第２発光素子と、を備え、
前記共通正孔輸送層は、前記共通陰極と前記第１発光機能層との間において前記第１発光機能層に接した状態で設けられており、
前記共通正孔輸送層の厚さは、０．１ｎｍ以上０．９ｎｍ以下であり、
前記第２正孔輸送層は、低分子の正孔輸送材料に加えて、高分子の正孔輸送材料も含んで構成されていることを特徴とする発光装置。
【請求項２】
前記第１正孔輸送層、前記第１発光機能層および前記第２正孔輸送層は、それぞれ、液相プロセスを用いて形成され、
前記共通正孔輸送層および前記第２発光機能層は、気相プロセスを用いて形成されている請求項１に記載の発光装置。
【請求項３】
前記第１正孔輸送層は、高分子の正孔輸送材料を用いて構成され、
前記共通正孔輸送層は、低分子の正孔輸送材料を用いて構成されている請求項１または２に記載の発光装置。
【請求項４】
前記第２正孔輸送層および前記共通正孔輸送層は、前記低分子の正孔輸送材料として、３つの芳香族またはヘテロ芳香族環系を有するトリアリールアミン化合物を含む請求項３に記載の発光装置。
【請求項５】
前記トリアリールアミン化合物は、下記式（Ｉ）を有する請求項４に記載の発光装置。
【化１】
0006681839.tif 000059
［Ａｒ１〜Ａｒ３は、それぞれ独立して同一または異なって、１つ以上の基Ｒで置換されてもよい５〜６０の芳香族環原子を有する単環式または多環式の芳香族またはヘテロ芳香族環系であり、
Ｒは、それぞれ独立して同一または異なって、Ｈ、Ｄ、Ｆ、Ｃｌ、Ｂｒ、Ｉ、Ｎ（Ｒ１）２、ＣＮ、ＮＯ２、Ｓｉ（Ｒ１）３、Ｂ（ＯＲ１）２、Ｃ（＝Ｏ）Ｒ１、Ｐ（＝Ｏ）（Ｒ１）２、Ｓ（＝Ｏ）Ｒ１、Ｓ（＝Ｏ）２Ｒ１、ＯＳＯ２Ｒ１、それぞれ１つ以上の基Ｒ１で置換されてもよい１〜４０のＣ原子を有する直鎖状のアルキル、アルコキシまたはチオアルキル基または３〜４０のＣ原子を有する分枝状または環状のアルキル、アルコキシまたはチオアルキル基であり、１つ以上の隣接しないＣＨ２基は、Ｒ１Ｃ＝ＣＲ１、Ｃ≡Ｃ、Ｓｉ（Ｒ１）２、Ｃ＝Ｏ、Ｃ＝Ｓ、Ｃ＝ＮＲ１、Ｐ（＝Ｏ）（Ｒ１）、ＳＯ、ＳＯ２、ＮＲ１、Ｏ、ＳまたはＣＯＮＲ１で交換されてもよく、１つ以上のＨ原子は、Ｄ、Ｆ、Ｃｌ、Ｂｒ、ＩまたはＣＮ、またはそれぞれ１つ以上の基Ｒ１で置換されてもよい５〜６０の芳香族環原子を有する単環式または多環式の芳香族またはヘテロ芳香族環系、または１つ以上の基Ｒ１で置換されてもよい５〜６０の芳香族環原子を有するアリールオキシまたはヘテロアリールオキシ基、または１つ以上の基Ｒ１で置換されてもよい５〜６０の芳香族環原子を有するアラルキルまたはヘテロアラルキル基、または１つ以上の基Ｒ１で置換されてもよい１０〜４０の芳香族環原子を有するジアリールアミノ基、ジヘテロアリールアミノ基またはアリールヘテロアリールアミノ基、または架橋性基Ｑであり、２つ以上の基Ｒは、互いに単環式または多環式の脂肪族、芳香族および／またはベンゾ縮合環系を形成してもよく、
Ｒ１は、それぞれ独立して同一または異なって、Ｈ、Ｄ、Ｆまたは１つ以上のＨ原子がＦで交換されてもよい１〜２０のＣ原子を有する脂肪族炭化水素基、５〜２０のＣ原子を有する芳香族および／またはヘテロ芳香族炭化水素基であり、２つ以上の基Ｒ１は、互いに単環式または多環式の脂肪族または芳香族環系を形成してもよい。］
【請求項６】
前記第２正孔輸送層は、前記共通正孔輸送層の構成材料の特性と同一または近似した特性を有する材料を含んで構成されている請求項１ないし５のいずれか１項に記載の発光装置。
【請求項７】
前記第２正孔輸送層において、前記低分子の正孔輸送材料と、前記高分子の正孔輸送材料との質量比は、５０：５０〜９０：１０である請求項１ないし６のいずれか１項に記載の発光装置。
【請求項８】
前記高分子の正孔輸送材料は、少なくとも１つの下記式（ＸＩ）の構造単位を含むポリマーである請求項７に記載の発光装置。
【化２】
0006681839.tif 000060
［Ａｒ１〜Ａｒ３は、それぞれ独立して同一または異なって、１つ以上の基Ｒで置換されてもよい５〜６０の芳香族環原子を有する単環式または多環式の芳香族またはヘテロ芳香族環系であり、
Ｒは、それぞれ独立して同一または異なって、Ｈ、Ｄ、Ｆ、Ｃｌ、Ｂｒ、Ｉ、Ｎ（Ｒ１）２、ＣＮ、ＮＯ２、Ｓｉ（Ｒ１）３、Ｂ（ＯＲ１）２、Ｃ（＝Ｏ）Ｒ１、Ｐ（＝Ｏ）（Ｒ１）２、Ｓ（＝Ｏ）Ｒ１、Ｓ（＝Ｏ）２Ｒ１、ＯＳＯ２Ｒ１、それぞれ１つ以上の基Ｒ１で置換されてもよい１〜４０のＣ原子を有する直鎖状のアルキル、アルコキシまたはチオアルキル基または３〜４０のＣ原子を有する分枝状または環状のアルキル、アルコキシまたはチオアルキル基であり、１つ以上の隣接しないＣＨ２基は、Ｒ１Ｃ＝ＣＲ１、Ｃ≡Ｃ、Ｓｉ（Ｒ１）２、Ｃ＝Ｏ、Ｃ＝Ｓ、Ｃ＝ＮＲ１、Ｐ（＝Ｏ）（Ｒ１）、ＳＯ、ＳＯ２、ＮＲ１、Ｏ、ＳまたはＣＯＮＲ１で交換されてもよく、１つ以上のＨ原子は、Ｄ、Ｆ、Ｃｌ、Ｂｒ、ＩまたはＣＮ、またはそれぞれ１つ以上の基Ｒ１で置換されてもよい５〜６０の芳香族環原子を有する単環式または多環式の芳香族またはヘテロ芳香族環系、または１つ以上の基Ｒ１で置換されてもよい５〜６０の芳香族環原子を有するアリールオキシまたはヘテロアリールオキシ基、または１つ以上の基Ｒ１で置換されてもよい５〜６０の芳香族環原子を有するアラルキルまたはヘテロアラルキル基、または１つ以上の基Ｒ１で置換されてもよい１０〜４０の芳香族環原子を有するジアリールアミノ基、ジヘテロアリールアミノ基またはアリールヘテロアリールアミノ基、２つ以上の基Ｒは、互いに単環式または多環式の脂肪族、芳香族および／またはベンゾ縮合環系を形成してもよく、
Ｒ１は、それぞれ独立して同一または異なって、Ｈ、Ｄ、Ｆまたは１つ以上のＨ原子がＦで交換されてもよい１〜２０のＣ原子を有する脂肪族炭化水素基あるいは５〜２０のＣ原子を有する芳香族および／またはヘテロ芳香族炭化水素基であり、２つ以上の基Ｒ１は、互いに単環式または多環式の脂肪族または芳香族環系を形成してもよく、
破線は、前記ポリマー中の隣接する構造単位との結合を示す。］
【請求項９】
前記共通正孔輸送層の構成材料は、電子ブロック性を有する請求項１ないし８のいずれか１項に記載の発光装置。
【請求項１０】
前記第１発光機能層の構成材料は、低分子材料を主材料として構成されている請求項１ないし９のいずれか１項に記載の発光装置。
【請求項１１】
さらに、第３陽極と、前記共通陰極と、前記第３陽極と前記共通陰極との間に設けられている第３正孔輸送層と、前記第３正孔輸送層と前記共通陰極との間に前記第３正孔輸送層に接した状態で設けられている第３発光機能層と、を有する第３発光素子を備え、
前記共通正孔輸送層は、前記第３発光機能層に接しており、
前記第１発光素子、前記第２発光素子および前記第３発光素子は、互いに発光色が異なる請求項１ないし１０のいずれか１項に記載の発光装置。
【請求項１２】
前記第１発光素子の発光色は、赤色であり、
前記第２発光素子の発光色は、青色であり、
前記第３発光素子の発光色は、緑色である請求項１１に記載の発光装置。
【請求項１３】
請求項１ないし１２のいずれか１項に記載の発光装置を備えることを特徴とする電子機器。
【発明の詳細な説明】
【技術分野】
【０００１】
本発明は、発光装置および電子機器に関する。
【背景技術】
【０００２】
有機エレクトロルミネセンス素子（いわゆる有機ＥＬ素子）は、陽極と陰極との間に少なくとも１層の発光層を介挿した構造を有する発光素子である。このような発光素子では、陰極と陽極との間に電界を印加することにより、発光層に陰極側から電子が注入されるとともに陽極側から正孔が注入され、発光層中で電子と正孔が再結合することにより励起子が生成し、この励起子が基底状態に戻る際に、エネルギーが光として放出される。
【０００３】
例えば、このような発光素子を用いてディスプレイ装置を構成する場合、赤色発光素子、緑色発光素子および青色発光素子のそれぞれを組み合わせて用いる（例えば、特許文献１参照）。特許文献１に記載の発光装置は、赤色発光層を有する発光素子と、緑色発光層を有する発光素子と、青色発光層を有する発光素子と、を備え、青色発光層が共通層として赤色発光層および緑色発光層上に形成されている。このような発光装置は、赤色発光層および緑色発光層をインクジェット法のような液相プロセスで形成し、青色発光層および青色発光層の陰極側に追加の層としての共通層を蒸着法等の気相プロセスにより形成することで、効率的に生産することができる。
【０００４】
しかし、特許文献１に記載の発光装置は、青色発光素子において、液相プロセスで形成された正孔輸送層上に、気相プロセスで形成された青色発光層が直接設けられているため、正孔輸送層と青色発光層との間の界面でのキャリアの輸送性が悪く、発光効率が低くなるという問題をかかえている。
【先行技術文献】
【特許文献】
【０００５】
【特許文献１】特開２０１１−２９６６６号公報
【発明の概要】
【発明が解決しようとする課題】
【０００６】
本発明の目的は、互い発光色の異なる複数の発光素子（第１発光素子および第２発光素子）を備え、各発光素子の発光効率を高めるとともに、効率的に製造することができる発光装置を提供すること、およびかかる発光装置を備える電子機器を提供することにある。
【課題を解決するための手段】
【０００７】
本発明は、上述の課題の少なくとも一部を解決するためになされたものであり、以下の形態または適用例として実現することが可能である。
【０００８】
［適用例１］
本発明の発光装置は、第１陽極と、共通陰極と、前記第１陽極と前記共通陰極との間に設けられている第１正孔輸送層と、前記第１正孔輸送層と前記共通陰極との間に前記第１正孔輸送層に接した状態で設けられている第１発光機能層と、を有する第１発光素子と、
第２陽極と、前記共通陰極と、前記第２陽極と前記共通陰極との間に設けられている第２正孔輸送層と、前記第２正孔輸送層と前記共通陰極との間に前記第２正孔輸送層に接した状態で設けられている共通正孔輸送層と、前記共通正孔輸送層と前記共通陰極との間に前記共通正孔輸送層に接した状態で設けられている第２発光機能層と、を有する第２発光素子と、を備え、
前記共通正孔輸送層は、前記共通陰極と前記第１発光機能層との間において前記第１発光機能層に接した状態で設けられており、
前記共通正孔輸送層の厚さは、２ｎｍ以下であることを特徴とする。
【０００９】
このような発光装置によれば、液相プロセスを用いて第１正孔輸送層、第１発光機能層および第２正孔輸送層をそれぞれ素子ごとに個別に形成することができ、気相プロセスを用いて共通正孔輸送層および第２発光機能層をそれぞれ２つの素子に共通に形成することができる。そのため、第１発光素子および第２発光素子を効率的に製造することができる。
【００１０】
このように第１発光素子および第２発光素子を形成すると、第２発光素子において、第２正孔輸送層と第２発光機能層との間に、第２発光機能層と同じ気相プロセスで形成された共通正孔輸送層を設けることができ、それにより、第２正孔輸送層と異なる製法で形成された第２発光機能層上に、第２正孔輸送層を直接積層する場合に比べて、第２正孔輸送層と第２発光機能層との間のキャリアの移動に関する電気的な障壁を低減することができる。したがって、第２発光機能層へのキャリア（正孔）の輸送がスムーズに行われ、発光効率を向上させることができる。
【００１１】
一方、第１発光素子において、第１発光機能層と第２発光機能層との間に設けられている共通正孔輸送層の厚さが極めて薄いため、第２発光機能層から第１発光機能層へキャリア（電子）を受け渡すことができる。したがって、第１発光素子において第２発光機能層を発光させずに第１発光機能層を選択的に発光させることができる。
【００１２】
また、共通正孔輸送層の厚さが極めて薄いため、共通正孔輸送層を設けることによる第１発光素子および第２発光素子の駆動電圧の上昇を抑えることができる。
【００１３】
以上のようなことから、互い発光色の異なる複数の発光素子（第１発光素子および第２発光素子）を備える発光装置において、各発光素子の発光効率を高めるとともに、発光装置を効率的に製造することができる。
【００１４】
［適用例２］
本発明の発光装置では、前記第１正孔輸送層、前記第１発光機能層および前記第２正孔輸送層は、それぞれ、液相プロセスを用いて形成されたものであり、
前記共通正孔輸送層および前記第２発光機能層は、それぞれ、気相プロセスを用いて形成されたものであることが好ましい。
これにより、第１発光素子および第２発光素子を効率的に製造することができる。
【００１５】
［適用例３］
本発明の発光装置では、前記第１正孔輸送層は、高分子の正孔輸送材料を用いて構成され、
前記第２正孔輸送層および前記共通正孔輸送層は、それぞれ、低分子の正孔輸送材料を用いて構成されていることが好ましい。
【００１６】
これにより、液相プロセスを用いて高い寸法精度を有する第１正孔輸送層を効率的に形成することができる。また、第１発光機能層および第１正孔輸送層をともに液相プロセスを用いて形成することにより、第１正孔輸送層から第１発光機能層へキャリア（正孔）をスムーズに輸送させることができる。
【００１７】
また、気相プロセスを用いて高い寸法精度を有する第２正孔輸送層および共通正孔輸送層を効率的に形成することができる。特に、気相プロセスを用いて共通正孔輸送層を形成することにより、極めて薄い共通正孔輸送層を高精度に（制御性よく）形成することができる。また、第２正孔輸送層と共通正孔輸送層とが互いに異なる製法で形成されたとしても、第２正孔輸送層および共通正孔輸送層を構成する正孔輸送性材料がともに低分子であるため、第２正孔輸送層から共通正孔輸送層へキャリア（正孔）をスムーズに輸送させることができる。
【００１８】
［適用例４］
本発明の発光装置では、前記第２正孔輸送層は、前記共通正孔輸送層の構成材料の特性と同一または近似した特性の材料を含んで構成されていることが好ましい。
【００１９】
これにより、第２正孔輸送層から共通正孔輸送層を介して第２発光機能層へキャリア（正孔）をスムーズに輸送させることができる。
【００２０】
［適用例５］
本発明の発光装置では、前記共通正孔輸送層の構成材料は、電子ブロック性を有することが好ましい。
【００２１】
これにより、第２発光素子において共通正孔輸送層の電子ブロック性を利用して第２発光機能層を効率的に発光させることができる。一方、第１発光素子において、共通正孔輸送層の電子ブロック性が高すぎると、第１発光機能層が発光しなかったり、発光効率が著しく低下したりする。したがって、この場合、共通正孔輸送層の厚さを極めて薄くして第１発光素子における共通正孔輸送層の電子ブロック性を低くすることは極めて有用である。
【００２２】
［適用例６］
本発明の発光装置では、前記第１発光機能層の構成材料は、低分子材料を主材料として構成されていることが好ましい。
【００２３】
これにより、第１発光機能層の発光効率を高めて、共通正孔輸送層を設けることによる第１発光素子の発光効率の低下分を補うことができる。その結果、第１発光素子と第２発光素子との発光を優れたバランスに保つことができる。
【００２４】
［適用例７］
本発明の発光装置では、前記共通正孔輸送層の厚さは、１ｎｍ以下であることが好ましい。
【００２５】
これにより、第１発光素子において、共通正孔輸送層の電子ブロック性を低くして、第２発光機能層から第１発光機能層へキャリア（電子）をより効率的に受け渡すことができる。
【００２６】
［適用例８］
本発明の発光装置では、第３陽極と、前記共通陰極と、前記第３陽極と前記共通陰極との間に設けられている第３正孔輸送層と、前記第３正孔輸送層と前記共通陰極との間に前記第３正孔輸送層に接した状態で設けられている第３発光機能層と、を有する第３発光素子を備え、
前記共通正孔輸送層は、前記第３発光機能層に接しており、
前記第１発光素子、前記第２発光素子および前記第３発光素子は、互いに発光色が異なることが好ましい。
【００２７】
これにより、互いに発光色の異なる第１発光素子、第２発光素子および第３発光素子を備える発光装置において、各発光素子の発光効率を高めるとともに、発光装置を効率的に製造することができる。
【００２８】
［適用例９］
本発明の発光装置では、前記第１発光素子の発光色は、赤色であり、
前記第２発光素子の発光色は、青色であり、
前記第３発光素子の発光色は、緑色であることが好ましい。
【００２９】
これにより、赤色発光素子、緑色発光素子および青色発光素子を備える発光装置において、各発光素子の発光効率を高めるとともに、発光装置を効率的に製造することができる。すなわち、低コストで高効率なフルカラー表示を行うことが可能な発光装置を提供することができる。
【００３０】
［適用例１０］
本発明の電子機器は、本発明の発光装置を備えることを特徴とする。
【００３１】
このような電子機器によれば、高効率かつ低コストな発光装置を備えるため、低コスト化および低消費電力化を図ることができる。
【図面の簡単な説明】
【００３２】
【図１】図１は、本発明の実施形態に係る発光装置（表示装置）を示す断面図である。
【図２Ａ】図２Ａは、図１に示す発光装置の製造方法を説明するための図である。
【図２Ｂ】図２Ｂは、図１に示す発光装置の製造方法を説明するための図である。
【図２Ｃ】図２Ｃは、図１に示す発光装置の製造方法を説明するための図である。
【図２Ｄ】図２Ｄは、図１に示す発光装置の製造方法を説明するための図である。
【図３Ａ】図３Ａは、図１に示す発光装置の製造方法を説明するための図である。
【図３Ｂ】図３Ｂは、図１に示す発光装置の製造方法を説明するための図である。
【図３Ｃ】図３Ｃは、図１に示す発光装置の製造方法を説明するための図である。
【図３Ｄ】図３Ｄは、図１に示す発光装置の製造方法を説明するための図である。
【図４Ａ】図４Ａは、図１に示す発光装置の製造方法を説明するための図である。
【図４Ｂ】図４Ｂは、図１に示す発光装置の製造方法を説明するための図である。
【図４Ｃ】図４Ｃは、図１に示す発光装置の製造方法を説明するための図である。
【図５】図５は、本発明の電子機器の一例であるモバイル型（またはノート型）のパーソナルコンピュータの構成を示す斜視図である。
【図６】図６は、本発明の電子機器の一例である携帯電話機（ＰＨＳも含む）の構成を示す斜視図である。
【図７】図７は、本発明の電子機器の一例であるディジタルスチルカメラの構成を示す斜視図である。
【図８Ａ】図８Ａは、実施例１、９、１０および比較例１、２におけるＧ画素の発光素子の寿命を示すグラフである。
【図８Ｂ】図８Ｂは、実施例１、１０および比較例１、２におけるＢ画素の発光素子の寿命を示すグラフである。
【発明を実施するための形態】
【００３３】
以下、本発明の発光装置および電子機器について、図面に示す好適な実施形態に基づいて説明する。なお、各図では、説明の便宜上、各部の縮尺が適宜変更されており、したがって、図示の構成は実際の縮尺と必ずしも一致するわけではない。
【００３４】
（発光装置）
まず、本発明の発光装置の一例である表示装置について説明する。
【００３５】
図１は、本発明の実施形態に係る発光装置（表示装置）を示す断面図である。なお、以下では、説明の都合上、図１中の上側を「上」、下側を「下」と言う。
【００３６】
図１に示す発光装置１００は、複数の発光素子１Ｒ、１Ｇ、１Ｂがサブ画素１００Ｒ（Ｒ画素）、１００Ｇ（Ｇ画素）、１００Ｂ（Ｂ画素）に対応して設けられ、ボトムエミッション構造のディスプレイパネルを構成している。なお、本実施形態では、表示装置の駆動方式としてアクティブマトリックス方式を採用した例に説明するが、パッシブマトリックス方式を採用してもよい。
【００３７】
発光装置１００は、回路基板２０と、回路基板２０上に設けられた複数の発光素子１Ｒ、１Ｇ、１Ｂと、封止基板４０と、を有している。
【００３８】
回路基板２０は、基板２１と、基板２１上に設けられた層間絶縁膜２２と、複数のスイッチング素子２３と、複数の配線２４と、を有している。
【００３９】
基板２１は、実質的に透明（無色透明、着色透明または半透明）とされる。これにより、各発光素子１Ｒ、１Ｇ、１Ｂからの光を基板２１側から取り出すことができる。基板２１の構成材料としては、例えば、ポリエチレンテレフタレート、ポリエチレンナフタレート、ポリプロピレン、シクロオレフィンポリマー、ポリアミド、ポリエーテルサルフォン、ポリメチルメタクリレート、ポリカーボネート、ポリアリレートのような樹脂材料や、石英ガラス、ソーダガラスのようなガラス材料等が挙げられ、これらのうちの１種または２種以上を組み合わせて用いることができる。
【００４０】
なお、発光素子１Ｒ、１Ｇ、１Ｂからの光を基板２１と反対側から取り出すトップエミッション構造とする場合、基板２１は、不透明基板であってもよい。かかる不透明基板としては、例えば、アルミナのようなセラミックス材料で構成された基板、表面が酸化膜（絶縁膜）で形成されたステンレス鋼のような金属基板、樹脂材料で構成された基板等が挙げられる。
【００４１】
このような基板２１上には、複数のスイッチング素子２３がマトリクス状に配列されている。各スイッチング素子２３は、各発光素子１Ｒ、１Ｇ、１Ｂに対応して設けられ、各発光素子１Ｒ、１Ｇ、１Ｂを駆動するためのトランジスタである。
【００４２】
このような各スイッチング素子２３は、シリコンからなる半導体層２３１と、半導体層２３１上に形成されたゲート絶縁層２３２と、ゲート絶縁層２３２上に形成されたゲート電極２３３と、ソース電極２３４と、ドレイン電極２３５と、を有している。
【００４３】
このような複数のスイッチング素子２３を覆うように、絶縁材料で構成された層間絶縁膜２２が形成されている。この層間絶縁膜２２上には、配線２４が設けられている。
【００４４】
層間絶縁膜２２上には、各スイッチング素子２３に対応して発光素子１Ｒ、１Ｇ、１Ｂが設けられている。本実施形態では、発光素子１Ｒは、赤色（Ｒ）の光を出射するよう構成され、発光素子１Ｇは、緑色（Ｇ）の光を出射するよう構成され、発光素子１Ｂは、青色（Ｂ）の光を出射するように構成されている。
【００４５】
具体的には、発光素子１Ｒ（第１発光素子）は、層間絶縁膜２２上に、陽極３Ｒ（第１電極）、正孔注入層４Ｒ、正孔輸送層５Ｒ（第１正孔輸送層）、発光機能層６Ｒ（第１発光機能層）、正孔輸送層７（共通正孔輸送層）、発光機能層６Ｂ（第２発光機能層）、電子輸送層８、電子注入層９および陰極１０（共通陰極）がこの順で積層されて構成されている。
【００４６】
同様に、発光素子１Ｇ（第３発光素子）は、層間絶縁膜２２上に、陽極３Ｇ（第３電極）、正孔注入層４Ｇ、正孔輸送層５Ｇ（第３正孔輸送層）、発光機能層６Ｇ（第３発光機能層）、正孔輸送層７（共通正孔輸送層）、発光機能層６Ｂ（第２発光機能層）、電子輸送層８、電子注入層９および陰極１０（共通陰極）がこの順で積層されて構成されている。
【００４７】
一方、発光素子１Ｂ（第２発光素子）は、層間絶縁膜２２上に、陽極３Ｂ（第２電極）、正孔注入層４Ｂ、正孔輸送層５Ｂ（第２正孔輸送層）、正孔輸送層７（共通正孔輸送層（中間層））、発光機能層６Ｂ（第２発光機能層）、電子輸送層８、電子注入層９および陰極１０（共通陰極）がこの順で積層されている。
【００４８】
ここで、陽極３Ｒ、３Ｇ、３Ｂは、対応する発光素子１Ｒ、１Ｇ、１Ｂごとに個別に設けられた画素電極を構成し、スイッチング素子２３のドレイン電極に配線２４を介して電気的に接続されている。また、正孔注入層４Ｒ、４Ｇ、４Ｂ、正孔輸送層５Ｒ、５Ｇ、５Ｂ、発光機能層６Ｒおよび発光機能層６Ｇも、対応する発光素子１Ｒ、１Ｇ、１Ｂごとに個別に設けられている。なお、以下では、発光素子１Ｒ、１Ｇ、１Ｂを総括して「発光素子１」、陽極３Ｒ、３Ｇ、３Ｂを総括して「陽極３」、正孔注入層４Ｒ、４Ｇ、４Ｂを総括して「正孔注入層４」、正孔輸送層５Ｒ、５Ｇ、５Ｂを総括して「正孔輸送層５」ともいう。
【００４９】
一方、陰極１０は、発光素子１Ｒ、１Ｇ、１Ｂに共通して設けられた共通電極を構成している。また、正孔輸送層７（共通正孔輸送層）、発光機能層６Ｂ、電子輸送層８および電子注入層９も、発光素子１Ｒ、１Ｇ、１Ｂに共通して設けられている。
【００５０】
このような発光装置１００によれば、液相プロセスを用いて正孔輸送層５Ｒ、５Ｇ、５Ｂおよび発光機能層６Ｒ、６Ｇをそれぞれ素子ごとに個別に形成することができ、気相プロセスを用いて正孔輸送層７および発光機能層６Ｂをそれぞれ３つの素子に共通に形成することができる。そのため、発光素子１Ｒ、１Ｇ、１Ｂを効率的に製造することができる。
【００５１】
また、このように発光素子１Ｒ、１Ｇ、１Ｂを形成すると、発光素子１Ｂにおいて、正孔輸送層５Ｂと発光機能層６Ｂとの間に、発光機能層６Ｂと同じ気相プロセスで形成された正孔輸送層７を設けることができ、それにより、正孔輸送層５Ｂと異なる製法で形成された発光機能層６Ｂ上に、正孔輸送層５Ｂを直接積層する場合に比べて、正孔輸送層５Ｂと発光機能層６Ｂとの間のキャリアの移動に関する電気的な障壁を低減することができる。したがって、発光機能層６Ｂへのキャリア（正孔）の輸送がスムーズに行われ、発光効率を向上させることができる。
【００５２】
隣接する発光素子１Ｒ、１Ｇ、１Ｂ同士の間には、樹脂材料で構成された隔壁３１（バンク）が設けられている。また、このような発光素子１Ｒ、１Ｇ、１Ｂには、エポキシ樹脂等の熱硬化性樹脂で構成された樹脂層３２を介して、封止基板４０が接合されている。
【００５３】
前述したように本実施形態の各発光素子１Ｒ、１Ｇ、１Ｂはボトムエミッション型であるため、封止基板４０は、透明基板であっても、不透明基板であってもよく、封止基板４０の構成材料としては、前述した基板２１と同様の材料を用いることができる。
【００５４】
以下、発光素子１Ｒ、１Ｇ、１Ｂについて詳述する。
【００５５】
発光素子１Ｒ、１Ｇ、１Ｂでは、発光機能層６Ｒ、６Ｇ、６Ｂに対し、陰極１０から電子が供給（注入）されるとともに、陽極３Ｒ、３Ｇ、３Ｂから正孔が供給（注入）される。そして、発光機能層６Ｒ、６Ｇ、６Ｂでは、正孔と電子とが互いに再結合し、この再結合に際して放出されたエネルギーによりエキシトン（励起子）が生成し、エキシトンの状態が基底状態に戻る際にエネルギー（蛍光やりん光）を放出（発光）する。
【００５６】
ここで、発光素子１Ｒ、１Ｇでは、発光機能層６Ｂが設けられているが、発光機能層６Ｂを発光させずに、発光機能層６Ｒ、６Ｇを選択的に発光させる。これにより、発光素子１Ｒ、１Ｇ、１Ｂがそれぞれ赤色の光、緑色の光、青色の光を放出する。
【００５７】
以下、発光素子１Ｒ、１Ｇ、１Ｂの各部の構成を簡単に説明する。
【００５８】
（陽極）
陽極３（３Ｒ、３Ｇ、３Ｂ）は、正孔注入層４（４Ｒ、４Ｇ、４Ｂ）に正孔を注入する電極である。この陽極３Ｒ、３Ｇ、３Ｂの構成材料としては、それぞれ、仕事関数が大きく、導電性に優れる材料を用いるのが好ましい。
【００５９】
具体的には、陽極３Ｒ、３Ｇ、３Ｂの構成材料としては、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、Ｉｎ３Ｏ３、ＳｎＯ２、Ｓｂ含有ＳｎＯ２、Ａｌ含有ＺｎＯ等の酸化物、Ａｕ、Ｐｔ、Ａｇ、Ｃｕまたはこれらを含む合金等が挙げられ、これらのうちの１種または２種以上を組み合わせて用いることができる。なお、陽極３Ｒ、３Ｇ、３Ｂの構成材料は、互いに同じであっても異なっていてもよいが、互いに同じ材料を用いることにより、一括して陽極３Ｒ、３Ｇ、３Ｂを形成することができ、生産性を高めることができる。
【００６０】
（正孔注入層）
正孔注入層４（４Ｒ、４Ｇ、４Ｂ）は、陽極３（３Ｒ、３Ｇ、３Ｂ）からの正孔注入効率を向上させる機能を有している。
【００６１】
この正孔注入層４Ｒ、４Ｇ、４Ｂの構成材料（正孔注入材料）としては、特に限定されないが、例えば、ポリエチレンジオキシチオフェン（ＰＥＤＯＴ）等のポリチオフェン誘導体にドーパントとしてのポリスチレンスルホン酸（ＰＳＳ）を加えた混合物（ＰＥＤＯＴ：ＰＳＳ）や、ポリスチレン、ポリピロール、ポリアニリン、オリゴアニリン、ポリアセチレンやその誘導体の高分子の正孔注入材料が挙げられ、これらのうちの１種を単独でまたは２種以上を組み合わせて用いることができる。また、正孔注入層４Ｒ、４Ｇ、４Ｂの構成材料は、互いに同じであっても異なっていてもよいが、正孔注入層４Ｒ、４Ｇ、４Ｂの構成材料が互いに同じであることにより、低コストで、高生産性かつ安定した正孔注入層４Ｒ、４Ｇ、４Ｂを形成することができる。
【００６２】
このような正孔注入層４Ｒ、４Ｇ、４Ｂの厚さは、特に限定されないが、１０ｎｍ以上１５０ｎｍ以下の範囲内にあることが好ましく、２０ｎｍ以上１００ｎｍ以下の範囲内にあることがより好ましい。
【００６３】
（正孔輸送層）
正孔輸送層５Ｒ（第１正孔輸送層）は、陽極３Ｒから正孔注入層４Ｒを介して注入された正孔を発光機能層６Ｒまで輸送する機能を有する。同様に、正孔輸送層５Ｇ（第３正孔輸送層）は、陽極３Ｇから正孔注入層４Ｇを介して注入された正孔を発光機能層６Ｇまで輸送する機能を有する。
【００６４】
また、正孔輸送層５Ｒは、電子ブロック性と、電子が正孔注入層４Ｒに侵入することによる正孔注入層４Ｒの機能低下を防止する機能とを有する。同様に、正孔輸送層５Ｇは、電子ブロック性と、電子が正孔注入層４Ｇに侵入することによる正孔注入層４Ｇの機能低下を防止する機能とを有する。
【００６５】
正孔輸送層５Ｂ（第２正孔輸送層）および正孔輸送層７（共通正孔輸送層７）は、陽極３Ｂから正孔注入層４Ｂを介して注入された正孔を発光機能層６Ｂまで輸送する機能を有する。
【００６６】
また、正孔輸送層５Ｂ、７は、電子ブロック性と、電子が正孔注入層４Ｂに侵入することによる正孔注入層４Ｂの機能低下を防止する機能とを有する。なお、共通正孔輸送層７は、後述するように極めて薄いため、正孔輸送層７単独の電子ブロック性は極めて低く、発光素子１Ｒ、１Ｇにおいて、電子の移動が阻害されない。
【００６７】
正孔輸送層５Ｒ、５Ｇ、５Ｂの構成材料としては、例えば、ＴＦＢ（poly(9,9-dioctyl-fluorene-co-N-(4- butylphenyl)-diphenylamine)）等のトリフェニルアミンポリマー等のアミン系化合物、ポリフルオレン誘導体（ＰＦ）やポリパラフェニレンビニレン誘導体（ＰＰＶ）、ポリパラフェニレン誘導体（ＰＰＰ）、ポリビニカルバゾール（ＰＶＫ）、ポリチオフェン誘導体、ポリメチルフェニルシラン（ＰＭＰＳ）を含むポリシラン系の高分子の正孔輸送材料、また、ｍ−ＭＴＤＡＴＡ（４，４’，４”−トリス（Ｎ−３−メチルフェニルアミノ）−トリフェニルアミン）、ＴＣＴＡ（４，４’，４”−トリ（Ｎ−カルバゾル基）トリフェニルアミン）、α−ＮＰＤ（ビス（Ｎ−（１−ナフチル）−Ｎ−フェニル）ベンジジン）等の低分子の正孔輸送材料が挙げられ、これらのうちの１種または２種以上を組み合わせて用いることができる。また、正孔輸送層５Ｒ、５Ｇ、５Ｂ（第１正孔輸送層、第２正孔輸送層、第３正孔輸送層）の構成材料は、互いに同じであっても異なっていてもよいが、正孔輸送層５Ｒ、５Ｇ（第１正孔輸送層、第３正孔輸送層）の構成材料が互いに同じで、かつ、正孔輸送層５Ｂ（第２正孔輸送層）の構成材料が正孔輸送層５Ｒ、５Ｇと異なることにより、発光素子１Ｒ、１Ｇと発光素子１Ｂとの発光バランスを容易に調整することができる。
【００６８】
また、正孔輸送層５Ｒ、５Ｇがそれぞれ高分子の正孔輸送材料を用いて構成され、正孔輸送層５Ｂ、７がそれぞれ低分子の正孔輸送材料を用いて構成されていることが好ましい。これにより、液相プロセスを用いて高い寸法精度を有する正孔輸送層５Ｒ、５Ｇを効率的に形成することができる。また、発光機能層６Ｒ、６Ｇおよび正孔輸送層５Ｒ、５Ｇをともに液相プロセスを用いて形成することにより、正孔輸送層５Ｒ、５Ｇから発光機能層６Ｒ、６Ｇへキャリア（正孔）をスムーズに輸送させることができる。
【００６９】
また、気相プロセスを用いて高い寸法精度を有する正孔輸送層５Ｂ、７を効率的に形成することができる。特に、気相プロセスを用いて正孔輸送層７を形成することにより、極めて薄い正孔輸送層７を高精度に（制御性よく）形成することができる。また、正孔輸送層５Ｂと正孔輸送層７とが互いに異なる製法で形成されたとしても、正孔輸送層５Ｂおよび正孔輸送層７を構成する正孔輸送性材料がともに低分子であるため、正孔輸送層５Ｂから正孔輸送層７へキャリア（正孔）をスムーズに輸送させることができる。
【００７０】
ここで、低分子の正孔輸送材料を用いて正孔輸送層５Ｂを構成する場合、正孔輸送層５Ｂは、低分子の正孔輸送材料の他に、高分子の正孔輸送材料を含んでもよく、正孔輸送層５Ｂ中の低分子の正孔輸送材料の含有量は、５０ｗｔ％以上１００ｗｔ％以下であることが好ましく、７０ｗｔ％以上１００ｗｔ％以下であることがより好ましく、９０ｗｔ％以上１００ｗｔ％以下であることがさらに好ましい。
【００７１】
また、共通正孔輸送層７の構成材料としては、例えば、ｍ−ＭＴＤＡＴＡ（４，４’，４”−トリス（Ｎ−３−メチルフェニルアミノ）−トリフェニルアミン）、ＴＣＴＡ（４，４’，４”−トリ（Ｎ−カルバゾル基）トリフェニルアミン）、α−ＮＰＤ（ビス（Ｎ−（１−ナフチル）−Ｎ−フェニル）ベンジジン）等の低分子の正孔輸送材料が挙げられ、これらのうちの１種または２種以上を組み合わせて用いることができる。また、正孔輸送層７（共通正孔輸送層）の構成材料は、正孔輸送層５Ｒ、５Ｇ、５Ｂと同じであっても異なっていてもよいが、正孔輸送層７の構成材料が正孔輸送層５Ｂ（第２正孔輸送層）の構成材料と同一または近似した材料を含んでいることにより、正孔輸送層５Ｂから正孔輸送層７を介して発光機能層６Ｂへキャリア（正孔）をスムーズに輸送させることができる。
【００７２】
好適な実施形態では、正孔輸送層５Ｂ（第２正孔輸送層）および共通正孔輸送層７は、低分子の正孔輸送材料として、３つの芳香族またはヘテロ芳香族環系Ａｒ１、Ａｒ２、Ａｒ３を有するトリアリールアミン化合物を含んでいる。双方の層のトリアリールアミン化合物は、同一であっても異なっていてもよく、好ましくは同一である。
【００７３】
好ましくは、トリアリールアミン化合物は、下記式（Ｉ）を有する。
【００７４】
【化１】
0006681839.tif 000002
Ａｒ１〜Ａｒ３は、それぞれ独立して同一または異なって、１つ以上の基Ｒで置換されてもよい５〜６０の芳香族環原子を有する単環式または多環式の芳香族またはヘテロ芳香族環系であり、
Ｒは、それぞれ独立して同一または異なって、Ｈ、Ｄ、Ｆ、Ｃｌ、Ｂｒ，Ｉ、Ｎ（Ｒ１）２、ＣＮ、ＮＯ２、Ｓｉ（Ｒ１）３、Ｂ（ＯＲ１）２、Ｃ（＝Ｏ）Ｒ１、Ｐ（＝Ｏ）（Ｒ１）２、Ｓ（＝Ｏ）Ｒ１、Ｓ（＝Ｏ）２Ｒ１、ＯＳＯ２Ｒ１，それぞれ１つ以上の基Ｒ１で置換されてもよい１〜４０のＣ原子を有する直鎖状のアルキル、アルコキシまたはチオアルキル基または３〜４０のＣ原子を有する分枝状または環状のアルキル、アルコキシまたはチオアルキル基であり、１つ以上の隣接しないＣＨ２基は、Ｒ１Ｃ＝ＣＲ１、Ｃ≡Ｃ、Ｓｉ（Ｒ１）２、Ｃ＝Ｏ、Ｃ＝Ｓ、Ｃ＝ＮＲ１、Ｐ（＝Ｏ）（Ｒ１）、ＳＯ、ＳＯ２、ＮＲ１、Ｏ、ＳまたはＣＯＮＲ１で交換されてもよく、１つ以上のＨ原子は、Ｄ、Ｆ、Ｃｌ、Ｂｒ、ＩまたはＣＮ、またはそれぞれ１つ以上の基Ｒ１で置換されてもよい５〜６０の芳香族環原子を有する単環式または多環式の芳香族またはヘテロ芳香族環系、または１つ以上の基Ｒ１で置換されてもよい５〜６０の芳香族環原子を有するアリールオキシまたはヘテロアリールオキシ基、または１つ以上の基Ｒ１で置換されてもよい５〜６０の芳香族環原子を有するアラルキルまたはヘテロアラルキル基、または１つ以上の基Ｒ１で置換されてもよい１０〜４０の芳香族環原子を有するジアリールアミノ基、ジヘテロアリールアミノ基またはアリールヘテロアリールアミノ基、または架橋性基Ｑであり、２つ以上の基Ｒは、互いに単環式または多環式の脂肪族、芳香族および／またはベンゾ縮合環系を形成してもよく、
Ｒ１は、それぞれ独立して同一または異なって、Ｈ、Ｄ、Ｆまたは１つ以上のＨ原子がＦで交換されてもよい１〜２０のＣ原子を有する脂肪族炭化水素基、５〜２０のＣ原子を有する芳香族および／またはヘテロ芳香族炭化水素基であり、２つ以上の基Ｒ１は、互いに単環式または多環式の脂肪族または芳香族環系を形成してもよい。
【００７５】
好適な実施形態では、式（Ｉ）のトリアリールアミン化合物は、Ａｒ１、Ａｒ２および／またはＡｒ３のうちの少なくとも１つが、２つのオルト位のうちの少なくとも１つ、好ましくは１つにおいてＡｒ４で置換されている点に特徴を有している。なお、Ａｒ４は、１つ以上の基Ｒで置換されてもよい５〜６０の芳香環原子を有する単環式または多環式の芳香族またはヘテロ芳香族環系である。
【００７６】
ここで、Ａｒ４は、Ａｒ１、Ａｒ２および／またはＡｒ３に直接、すなわち、単結合を介して、または連結基Ｘを介して結合されてもよい。
【００７７】
好適な実施形態では、Ａｒ１、Ａｒ２およびＡｒ３のうちの１つ、例えばＡｒ３が２つのオルト位のうちの１つにおいてＡｒ４で置換されている。したがって、式（Ｉ）の化合物は、好ましくは下記式（Ｉａ）を有している。
【００７８】
【化２】
0006681839.tif 000003
Ａｒ１、Ａｒ２、Ａｒ３、Ａｒ４およびＲは、上記意味を採用することができ、ｑは、０、１、２、３、４、５または６、好ましくは０、１、２、３または４であり、Ｘは、ＣＲ２、ＮＲ、ＳｉＲ２、Ｏ、Ｓ、Ｃ＝ＯまたはＰ＝Ｏ、好ましくはＣＲ２、ＮＲ、ＯまたはＳであり、ｒは、０または１、好ましくは０である。
【００７９】
本発明の他の好適な実施形態では、式（Ｉ）の化合物は、Ａｒ３が２つのオルト位のうちの１つにおいてＡｒ４で置換され、さらにＡｒ３が置換されたオルト位に隣接するメタ位においてＡｒ４に結合している点に特徴を有している。
【００８０】
したがって、式（Ｉ）の化合物は、好ましくは下記式（Ｉｂ）を有している。
【００８１】
【化３】
0006681839.tif 000004
Ａｒ１、Ａｒ２、Ａｒ３、Ａｒ４およびＲは、上記意味を採用することができ、ｍは、０、１、２、３または４であり、ｎは、０、１、２または３であり、Ｘは、ＣＲ２、ＮＲ、ＳｉＲ２、Ｏ、Ｓ、Ｃ＝ＯまたはＰ＝Ｏ、好ましくはＣＲ２、ＮＲ、ＯまたはＳであり、ｓおよびｔは、それぞれ０または１であり、合計（ｓ＋ｔ）は、１または２、好ましくは１である。
【００８２】
第１のより好適な実施形態では、式（Ｉ）の化合物は、下記式（II）、（III）および（IV）から選択される。
【００８３】
【化４】
0006681839.tif 000005
【００８４】
【化５】
0006681839.tif 000006
【００８５】
【化６】
0006681839.tif 000007
Ａｒ１、Ａｒ２、Ａｒ３、Ａｒ４およびＲは、上記意味を採用することができ、ｍは、０、１、２、３または４であり、ｎは、０、１、２または３であり、Ｘは、ＣＲ２、ＮＲ、ＳｉＲ２、Ｏ、Ｓ、Ｃ＝ＯまたはＰ＝Ｏ、好ましくはＣＲ２、ＮＲ、ＯまたはＳである。
【００８６】
特に好適な実施形態では、式（II）の化合物は、下記式（Ｖ）から選択される。
【００８７】
【化７】
0006681839.tif 000008
Ａｒ１、Ａｒ２、Ｒおよびｍは、上記意味を採用することができ、ｐは、０、１、２、３、４または５である。
【００８８】
式（Ｖ）の好適な化合物の例は、下記表に示されている。
【００８９】
【表１】
0006681839.tif 000009
Ａｒ１、Ａｒ２、Ｒ、ｍ、ｎおよびｐは、上記意味を採用することができ、ｋは、０、１または２である。
【００９０】
更に特に好適な実施形態では、式（III）の化合物は、下記式（VI）から選択される。
【００９１】
【化８】
0006681839.tif 000010
Ａｒ１、Ａｒ２、Ｒ、ｍおよびｎは、上記意味を採用することができる。
【００９２】
式（VI）の好適な化合物の例は、下記表に示されている。
【００９３】
【表２】
0006681839.tif 000011
Ａｒ１、Ａｒ２、Ｒ、ｍ、ｎおよびｐは、上記意味を採用することができる。
【００９４】
更に特に好適な実施形態では、式（IV）の化合物は、下記式（VII）から選択される。
【００９５】
【化９】
0006681839.tif 000012
Ａｒ１、Ａｒ２、Ｒ、ｍおよびｎは、上記意味を採用することができる。
【００９６】
式（VII）の好適な化合物の例は、下記表に示されている。
【００９７】
【表３】
0006681839.tif 000013
Ａｒ１、Ａｒ２、Ｒ、ｍ、ｎおよびｐは、上記意味を採用することができる。
【００９８】
最も好適な実施形態では、式（Ｖ）の化合物は、下記式（VIII）から選択される。
【００９９】
【化１０】
0006681839.tif 000014
Ｒ、ｍおよびｐは、上記意味を採用することができる。
【０１００】
式（VIII）の好適な化合物の例は、下記表に示されている。
【０１０１】
【表４】
0006681839.tif 000015
Ｒ、ｋ、ｍ、ｎおよびｐは、上記意味を採用することができる。
【０１０２】
更に最も好適な実施形態では、式（VI）の化合物は、下記式（IX）から選択される。
【０１０３】
【化１１】
0006681839.tif 000016
Ｒ、ｋ、ｍおよびｎは、上記意味を採用することができる。
【０１０４】
式（IX）の好適な化合物の例は、下記表に示されている。
【０１０５】
【表５】
0006681839.tif 000017
Ｒ、ｍ、ｎおよびｐは、上記意味を採用することができ、ｖは、１〜２０、好ましくは１〜１０である。
【０１０６】
更に最も好適な実施形態では、式（VII）の化合物は、下記式（Ｘ）から選択される。
【０１０７】
【化１２】
0006681839.tif 000018
Ｒ、Ｘ、ｍおよびｎは、上記意味を採用することができる。
【０１０８】
式（Ｘ）の好適な化合物の例は、下記表に示されている。
【０１０９】
【表６】
0006681839.tif 000019
Ｒ、ｍおよびｎは、上記意味を採用することができる。
【０１１０】
本出願で「単環式または多環式の芳香族環系」なる用語は、６〜６０、好ましくは６〜３０、特に好ましくは６〜２４の芳香族環原子を有する芳香族環系を意味するものと捉えられるが、必ずしも芳香族基のみを含むだけでなく、複数の芳香族ユニット間にｓｐ３混成Ｃ原子またはＯまたはＮ原子、ＣＯ基等の短い非芳香族ユニット（Ｈ以外の原子の１０％未満、好ましくはＨ以外の原子の５％未満）が介在してもよい。したがって、例えば９，９’−スピロ−ビフルオレン、９，９−ジアリールフルオレン、９，９−ジアルキルフルオレン等の系も、芳香族環系と捉えられることが意図される。
【０１１１】
芳香族環系は、単環式または多環式であってよく、すなわち、それらは、１つの環（例えばフェニル）または複数の環を含んでいてよく、複数の環は、縮合していても（例えばナフチル）、共有結合していても（例えばビフェニル）、縮合および結合環の組み合わせを含んでいてもよい。
【０１１２】
好適な芳香族環系は、例えば、フェニル、ビフェニル、ターフェニル、［１，１’：３’，１’’］ターフェニル−２’−イル、クオーターフェニル、ナフチル、アントラセン、ビナフチル、フェナントレン、ジヒドロフェナントレン、ピラン、ジヒドロピラン、クリセン、ペリレン、テトラセン、ペンタセン、ベンゾピレン、フルオレン、インデン、インデノフルオレン、スピロビフルオレンである。
【０１１３】
本出願で「単環式または多環式のヘテロ芳香族環系」なる用語は、１つ以上の原子がヘテロ原子である５〜６０、好ましくは５〜３０、特に好ましくは５〜２４の芳香族環原子を有する芳香族環系を意味するものと捉えられる。「単環式または多環式のヘテロ芳香族環系」は、必ずしも芳香族基のみを含むだけでなく、複数の芳香族ユニット間にｓｐ３混成Ｃ原子またはＯまたはＮ原子、ＣＯ基等の短い非芳香族ユニット（Ｈ以外の原子の１０％未満、好ましくはＨ以外の原子の５％未満）が介在してもよい。
【０１１４】
ヘテロ芳香族環系は、単環式または多環式であってよく、すなわち、それらは、１つの環または複数の環を含んでいてよく、複数の環は、縮合していても、共有結合していても（例えばピリジルフェニル）、縮合および結合環の組み合わせを含んでいてもよい。全共役ヘテロアリール基が好適である。
【０１１５】
好適なヘテロ芳香族環系は、例えば、ピロール、ピラゾール、イミダゾール、１，２，３−トリアゾール、１，２，４−トリアゾール、テトラゾール、フラン、チオフェン、セレノフェン、オキサゾール、イソオキサゾール、１，２−チアゾール、１，３−チアゾール、１，２，３−オキサジアゾール、１，２，４−オキサジアゾール、１，２，５−オキサジアゾール、１，３，４−オキサジアゾール、１，２，３−チアジアゾール、１，２，４−チアジアゾール、１，２，５−チアジアゾール、１，３，４−チアジアゾールのような５員環、ピリジン、ピリダジン、ピリミジン、ピラジン、１，３，５−トリアジン、１，２，４−トリアジン、１，２，３−トリアジン、１，２，４，５−テトラジン、１，２，３，４−テトラジン、１，２，３，５−テトラジンのような６員環、またはカルバゾール、インデノカルバゾール、インドール、イソインドール、インドリジン、インダゾール、ベンズイミダゾール、ベンゾトリアゾール、プリン、ナフトイミダゾール、フェナントリミダゾール、ピリジミダゾール、ピラジニミダゾール、キノキサリニミダゾール、ベンゾオキサゾール、ナフトキサゾール、アントロキサゾール、フェナントロキサゾール、イソオキサゾール、ベンゾチアゾール、ベンゾフラン、イソベンゾフラン、ジベンゾフラン、キノリン、イソキノリン、プテリジン、ベンゾ−５，６−キノリン、ベンゾ−６，７−キノリン、ベンゾ−７，８−キノリン、ベンゾイソキノリン、アクリジン、フェノチアジン、フェノキサジン、ベンゾピリダジン、ベンゾピリミジン、キノキサリン、フェナジン、ナフチリジン、アザカルバゾール、ベンゾカルボリン、フェナントリジン、フェナントロリン、チエノ［２，３ｂ］チオフェン、チエノ［３，２ｂ］チオフェン、ジチエノチオフェン、イソベンゾチオフェン、ジベンゾチオフェン、ベンゾチアジアゾチオフェンままたはこれらの基の組み合わせのような複数の環を有する基である。
【０１１６】
単環式または多環式の芳香族またはヘテロ芳香族環系は、置換されなくても、置換されてもよい。本出願で置換とは、単環式または多環式の芳香族またはヘテロ芳香族環系が、１つ以上の基Ｒを含むことを意味する。
【０１１７】
好ましくは、Ｒは、それぞれ独立して同一または異なって、Ｈ、Ｄ、Ｆ、Ｃｌ、Ｂｒ，Ｉ、Ｎ（Ｒ１）２、ＣＮ、ＮＯ２、Ｓｉ（Ｒ１）３、Ｂ（ＯＲ１）２、Ｃ（＝Ｏ）Ｒ１、Ｐ（＝Ｏ）（Ｒ１）２、Ｓ（＝Ｏ）Ｒ１、Ｓ（＝Ｏ）２Ｒ１、ＯＳＯ２Ｒ１，それぞれ１つ以上の基Ｒ１で置換されてもよい１〜４０のＣ原子を有する直鎖状のアルキル、アルコキシまたはチオアルキル基または２〜４０のＣ原子を有するアルケニルまたはアルキニル基または３〜４０のＣ原子を有する分枝状または環状のアルキル、アルコキシまたはチオアルキル基であり、１つ以上の隣接しないＣＨ２基は、Ｒ１Ｃ＝ＣＲ１、Ｃ≡Ｃ、Ｓｉ（Ｒ１）２、Ｃ＝Ｏ、Ｃ＝Ｓ、Ｃ＝ＮＲ１、Ｐ（＝Ｏ）（Ｒ１）、ＳＯ、ＳＯ２、ＮＲ１、Ｏ、ＳまたはＣＯＮＲ１で交換されてもよく、１つ以上のＨ原子は、Ｄ、Ｆ、Ｃｌ、Ｂｒ、ＩまたはＣＮ、またはそれぞれ１つ以上の基Ｒ１で置換されてもよい５〜６０の芳香族環原子を有する芳香族またはヘテロ芳香族環系、または１つ以上の基Ｒ１で置換されてもよい５〜６０の芳香族環原子を有するアリールオキシまたはヘテロアリールオキシ基、または１つ以上の基Ｒ１で置換されてもよい５〜６０の芳香族環原子を有するアラルキルまたはヘテロアラルキル基、または１つ以上の基Ｒ１で置換されてもよい１０〜４０の芳香族環原子を有するジアリールアミノ基、ジヘテロアリールアミノ基またはアリールヘテロアリールアミノ基であり、ここで、２つ以上の基Ｒは、互いに単環式または多環式の脂肪族、芳香族および／またはベンゾ縮合環系を形成してもよい。
【０１１８】
特に好ましくは、Ｒは、それぞれ独立して同一または異なって、Ｈ、Ｄ、Ｆ、Ｃｌ、Ｂｒ，Ｉ、Ｎ（Ｒ１）２、Ｓｉ（Ｒ１）３、Ｂ（ＯＲ１）２、Ｃ（＝Ｏ）Ｒ１、Ｐ（＝Ｏ），それぞれ１つ以上の基Ｒ１で置換されてもよい１〜２０のＣ原子を有する直鎖状のアルキルまたはアルコキシ基または２〜２０のＣ原子を有するアルケニルまたはアルキニル基または３〜２０のＣ原子を有する分枝状または環状のアルキルまたはアルコキシ基であり、１つ以上の隣接しないＣＨ２基は、Ｒ１Ｃ＝ＣＲ１、Ｃ≡Ｃ、Ｓｉ（Ｒ１）２、Ｃ＝Ｏ、Ｃ＝ＮＲ１、Ｐ（＝Ｏ）（Ｒ１）、ＮＲ１、ＯまたはＣＯＮＲ１で交換されてもよく、１つ以上のＨ原子は、Ｆ、Ｃｌ、ＢｒまたはＩ、またはそれぞれ１つ以上の基Ｒ１で置換されてもよい５〜３０の芳香族環原子を有する芳香族またはヘテロ芳香族環系、または１つ以上の基Ｒ１で置換されてもよい５〜３０の芳香族環原子を有するアリールオキシまたはヘテロアリールオキシ基、または１つ以上の基Ｒ１で置換されてもよい５〜３０の芳香族環原子を有するアラルキルまたはヘテロアラルキル基、または１つ以上の基Ｒ１で置換されてもよい１０〜２０の芳香族環原子を有するジアリールアミノ基、ジヘテロアリールアミノ基またはアリールヘテロアリールアミノ基であり、ここで、２つ以上の基Ｒは、互いに単環式または多環式の脂肪族、芳香族および／またはベンゾ縮合環系を形成してもよい。
【０１１９】
最も好ましくは、Ｒは、それぞれ独立して同一または異なって、Ｈ，それぞれ１つ以上の基Ｒ１で置換されてもよい１〜１０のＣ原子を有する直鎖状のアルキルまたはアルコキシ基または２〜１０のＣ原子を有するアルケニルまたはアルキニル基または３〜１０のＣ原子を有する分枝状または環状のアルキルまたはアルコキシ基であり、１つ以上の隣接しないＣＨ２基は、Ｒ１Ｃ＝ＣＲ１、Ｃ≡Ｃ、Ｃ＝Ｏ、Ｃ＝ＮＲ１、ＮＲ１、ＯまたはＣＯＮＲ１、またはそれぞれ１つ以上の基Ｒ１で置換されてもよい５〜２０の芳香族環原子を有する芳香族またはヘテロ芳香族環系、または１つ以上の基Ｒ１で置換されてもよい５〜２０の芳香族環原子を有するアリールオキシまたはヘテロアリールオキシ基、または１つ以上の基Ｒ１で置換されてもよい５〜２０の芳香族環原子を有するアラルキルまたはヘテロアラルキル基、または１つ以上の基Ｒ１で置換されてもよい１０〜２０の芳香族環原子を有するジアリールアミノ基、ジヘテロアリールアミノ基またはアリールヘテロアリールアミノ基であり、ここで、２つ以上の基Ｒは、互いに単環式または多環式の脂肪族、芳香族および／またはベンゾ縮合環系を形成してもよい。
【０１２０】
式（Ｉ）〜（Ｘ）の化合物は、好ましくは３０００ｇ／ｍｏｌ以下の分子量、より好ましくは２０００ｇ／ｍｏｌ以下の分子量、さらに好ましくは１５００ｇ／ｍｏｌ以下の分子量を有する。
【０１２１】
式（Ｉ）〜（Ｘ）の化合物は、好ましくは５００ｇ／ｍｏｌ以上の分子量、より好ましくは７００ｇ／ｍｏｌ以上の分子量、さらに好ましくは９００ｇ／ｍｏｌ以上の分子量を有する。
【０１２２】
より好適な実施形態では、正孔輸送層５Ｂ（第２正孔輸送層）は、式（Ｉ）〜（Ｘ）から選択される低分子のトリアリールアミン化合物に加えて、少なくとも１つの下記式（ＸＩ）の構造単位を含むポリマーも含んでいる。
【０１２３】
【化１３】
0006681839.tif 000020
Ａｒ１〜Ａｒ３は、それぞれ独立して同一または異なって、１つ以上の基Ｒで置換されてもよい５〜６０の芳香族環原子を有する単環式または多環式の芳香族またはヘテロ芳香族環系であり、
Ｒは、それぞれ独立して同一または異なって、Ｈ、Ｄ、Ｆ、Ｃｌ、Ｂｒ，Ｉ、Ｎ（Ｒ１）２、ＣＮ、ＮＯ２、Ｓｉ（Ｒ１）３、Ｂ（ＯＲ１）２、Ｃ（＝Ｏ）Ｒ１、Ｐ（＝Ｏ）（Ｒ１）２、Ｓ（＝Ｏ）Ｒ１、Ｓ（＝Ｏ）２Ｒ１、ＯＳＯ２Ｒ１，それぞれ１つ以上の基Ｒ１で置換されてもよい１〜４０のＣ原子を有する直鎖状のアルキル、アルコキシまたはチオアルキル基または３〜４０のＣ原子を有する分枝状または環状のアルキル、アルコキシまたはチオアルキル基であり、１つ以上の隣接しないＣＨ２基は、Ｒ１Ｃ＝ＣＲ１、Ｃ≡Ｃ、Ｓｉ（Ｒ１）２、Ｃ＝Ｏ、Ｃ＝Ｓ、Ｃ＝ＮＲ１、Ｐ（＝Ｏ）（Ｒ１）、ＳＯ、ＳＯ２、ＮＲ１、Ｏ、ＳまたはＣＯＮＲ１で交換されてもよく、１つ以上のＨ原子は、Ｄ、Ｆ、Ｃｌ、Ｂｒ、ＩまたはＣＮ、またはそれぞれ１つ以上の基Ｒ１で置換されてもよい５〜６０の芳香族環原子を有する単環式または多環式の芳香族またはヘテロ芳香族環系、または１つ以上の基Ｒ１で置換されてもよい５〜６０の芳香族環原子を有するアリールオキシまたはヘテロアリールオキシ基、または１つ以上の基Ｒ１で置換されてもよい５〜６０の芳香族環原子を有するアラルキルまたはヘテロアラルキル基、または１つ以上の基Ｒ１で置換されてもよい１０〜４０の芳香族環原子を有するジアリールアミノ基、ジヘテロアリールアミノ基またはアリールヘテロアリールアミノ基、２つ以上の基Ｒは、互いに単環式または多環式の脂肪族、芳香族および／またはベンゾ縮合環系を形成してもよく、
Ｒ１は、それぞれ独立して同一または異なって、Ｈ、Ｄ、Ｆまたは１つ以上のＨ原子がＦで交換されてもよい１〜２０のＣ原子を有する脂肪族炭化水素基、５〜２０のＣ原子を有する芳香族および／またはヘテロ芳香族炭化水素基であり、２つ以上の基Ｒ１は、互いに単環式または多環式の脂肪族または芳香族環系を形成してもよく、
破線は、前記ポリマー中の隣接する構造単位との結合を示す。
【０１２４】
好適な実施形態では、式（ＸＩ）の構造単位は、Ａｒ３が、２つのオルト位のうちの少なくとも１つ、好ましくは１つにおいてＡｒ４で置換されている点に特徴を有している。なお、Ａｒ４は、１つ以上の基Ｒで置換されてもよい５〜６０の芳香環原子を有する単環式または多環式の芳香族またはヘテロ芳香族環系である。
【０１２５】
ここで、Ａｒ４は、Ａｒ３に直接、すなわち単結合を介して、または連結基Ｘを介して結合されてもよい。
【０１２６】
したがって、式（ＸＩ）の構造単位は、好ましくは下記式（ＸIa）の構造を有している。
【０１２７】
【化１４】
0006681839.tif 000021
Ａｒ１、Ａｒ２、Ａｒ３、Ａｒ４およびＲは、上記意味を採用することができ、ｑは、０、１、２、３、４、５または６、好ましくは０、１、２、３または４であり、Ｘは、ＣＲ２、ＮＲ、ＳｉＲ２、Ｏ、Ｓ、Ｃ＝ＯまたはＰ＝Ｏ、好ましくはＣＲ２、ＮＲ、ＯまたはＳであり、ｒは、０または１、好ましくは０である。
【０１２８】
本出願では、ポリマーなる用語は、ポリマー化合物、オリゴマー化合物およびデンドリマーのいずれをも意味するものと捉えられる。本発明に係るポリマー化合物は、好ましくは１０〜１００００、特に好ましくは１０〜５０００、最も特に好ましくは１０〜２０００の構造単位（すなわち、繰り返し単位）を含んでいる。本発明に係るオリゴマー化合物は、好ましくは３〜９の構造単位を含んでいる。ここで、ポリマーの分枝因子は、０（直鎖状ポリマー、分枝点なし）と１（全分枝デンドリマー）との間である。
【０１２９】
本発明に係るポリマーは、好ましくは１，０００〜２，０００，０００ｇ／ｍｏｌの範囲の分子量Ｍｗ、特に好ましくは１０，０００〜１，５００，０００ｇ／ｍｏｌの範囲の分子量Ｍｗ、最も特に好ましくは５０，０００〜１，０００，０００ｇ／ｍｏｌの範囲の分子量Ｍｗを有している。分子量Ｍｗは、内部ポリスチレン基準に対してＧＰＣ（ゲルパーミエションクロマトグラフィー）によって決定される。
【０１３０】
本発明に係るポリマーは、共役、部分共役または非共役のいずれかのポリマーである。共役または部分共役ポリマーが好適である。
【０１３１】
本発明によれば、式（ＸＩ）の構造単位は、ポリマーの主鎖または側鎖に導入され得る。しかしながら、式（ＸＩ）の構造単位は、好ましくはポリマーの主鎖に導入される。ポリマーの側鎖に導入される場合、式（ＸＩ）の構造単位は、一価または二価のいずれかであり得、すなわち、それらは、ポリマー中において隣接する構造単位に対する１つまたは２つのいずれかの結合を有する。
【０１３２】
本出願では、「共役ポリマー」とは、主鎖中に、対応する混成ヘテロ原子で交換されてもよいｓｐ２混成（または、任意のｓｐ混成）Ｃ原子を主に含むポリマーを意味する。最も単純なケースでは、これは、主鎖中での二重および単結合の交互の存在を意味するが、本出願では、例えばメタ結合フェニレンのような単位を含むポリマーも共役ポリマーとして扱われることを意図する。「主に」とは、共役の中断を引き起こす自然（自然発生的）に生じる欠損が「共役ポリマー」なる用語に影響を与えないことを意味する。同様に、共役ポリマーなる用語は、共役した主鎖と非共役の側鎖とを有するポリマーにも適用される。同様に、本出願では、共役なる用語は、主鎖が例えばアリールアミン単位、アリールフォスフィン単位、いくつかのヘテロ環（すなわち、Ｎ、ＯまたはＳ原子を介した共役）および／または有機金属錯体（すなわち、金属原子を介した共役）を含む場合にも使用される。同様の状況は、共役デンドリマーにもあてはまる。一方、例えば単純なアルキル架橋、（チオ）エーテル、エステル、アミドまたはイミド結合のような単位は、明確に非共役セグメントと定義される。
【０１３３】
本出願では、部分共役ポリマーは、非共役部、特定の共役遮断部（例えば、スペーサー基）または分枝部で互いに分離された共役領域を含み、例えば主鎖中の比較的長い共役部が非共役部で中断され、または主鎖において非共役であるポリマーの側鎖中に比較的長い共役部を含むポリマーを意味すると捉えられることが意図される。共役および部分共役ポリマーは、共役、部分共役または非共役デンドリマーを含んでもよい。
【０１３４】
本出願で「デンドリマー」なる用語は、木状構造が得られるように、分枝モノマーが規則的に結合した多機能中心（コア）から作り上げられた高度に分枝した化合物を意味するものと捉えられることが意図される。ここで、コアおよびモノマーの双方は、純粋な有機単位と有機金属化合物または配位化合物とからなる任意の所望の構造を採用することができる。ここで、一般に、「デンドリマー」は、例えば、Ｍ．ＦｉｓｃｈｅｒおよびＦ．Ｖｏｇｔｌｅによって記載されるように理解されることが意図される（Ａｎｇｅｗ．Ｃｈｅｍ．，Ｉｎｔ．Ｅｄ．１９９９，３８，８８５）。
【０１３５】
本出願で「単環式または多環式の芳香族環系」なる用語は、６〜６０、好ましくは６〜３０、特に好ましくは６〜２４の芳香族環原子を有する芳香族環系を意味するものと捉えられるが、必ずしも芳香族基のみを含むだけでなく、複数の芳香族ユニット間にｓｐ３混成Ｃ原子またはＯまたはＮ原子、ＣＯ基等の短い非芳香族ユニット（Ｈ以外の原子の１０％未満、好ましくはＨ以外の原子の５％未満）が介在してもよい。したがって、例えば、９，９’−スピロ−ビフルオレン、９，９−ジアリールフルオレン、９，９−ジアルキルフルオレン等の系も、芳香族環系と捉えられることが意図される。
【０１３６】
芳香族環系は、単環式または多環式であってよく、すなわち、それらは、１つの環（例えばフェニル）または複数の環を含んでいてよく、複数の環は、縮合していても（例えばナフチル）、共有結合していても（例えばビフェニル）、縮合および結合環の組み合わせを含んでいてもよい。
【０１３７】
好適な芳香族環系は、例えば、フェニル、ビフェニル、ターフェニル、［１，１’：３’，１’’］ターフェニル−２’−イル、クオーターフェニル、ナフチル、アントラセン、ビナフチル、フェナントレン、ジヒドロフェナントレン、ピラン、ジヒドロピラン、クリセン、ペリレン、テトラセン、ペンタセン、ベンゾピレン、フルオレン、インデン、インデノフルオレン、スピロビフルオレンである。
【０１３８】
本出願で「単環式または多環式のヘテロ芳香族環系」なる用語は、１つ以上の原子がヘテロ原子である５〜６０、好ましくは５〜３０、特に好ましくは５〜２４の芳香族環原子を有する芳香族環系を意味するものと捉えられる。「単環式または多環式のヘテロ芳香族環系」は、必ずしも芳香族基のみを含むだけでなく、複数の芳香族ユニット間にｓｐ３混成Ｃ原子またはＯまたはＮ原子、ＣＯ基等の短い非芳香族ユニット（Ｈ以外の原子の１０％未満、好ましくはＨ以外の原子の５％未満）が介在してもよい。
【０１３９】
ヘテロ芳香族環系は、単環式または多環式であってよく、すなわち、それらは、１つの環または複数の環を含んでいてよく、複数の環は、縮合していても、共有結合していても（例えばピリジルフェニル）、縮合環および結合環の組み合わせを含んでいてもよい。全共役ヘテロアリール基が好適である。
【０１４０】
好適なヘテロ芳香族環系は、例えば、ピロール、ピラゾール、イミダゾール、１，２，３−トリアゾール、１，２，４−トリアゾール、テトラゾール、フラン、チオフェン、セレノフェン、オキサゾール、イソオキサゾール、１，２−チアゾール、１，３−チアゾール、１，２，３−オキサジアゾール、１，２，４−オキサジアゾール、１，２，５−オキサジアゾール、１，３，４−オキサジアゾール、１，２，３−チアジアゾール、１，２，４−チアジアゾール、１，２，５−チアジアゾール、１，３，４−チアジアゾールのような５員環、ピリジン、ピリダジン、ピリミジン、ピラジン、１，３，５−トリアジン、１，２，４−トリアジン、１，２，３−トリアジン、１，２，４，５−テトラジン、１，２，３，４−テトラジン、１，２，３，５−テトラジンのような６員環、または、カルバゾール、インデノカルバゾール、インドール、イソインドール、インドリジン、インダゾール、ベンズイミダゾール、ベンゾトリアゾール、プリン、ナフトイミダゾール、フェナントリミダゾール、ピリジミダゾール、ピラジニミダゾール、キノキサリニミダゾール、ベンゾオキサゾール、ナフトキサゾール、アントロキサゾール、フェナントロキサゾール、イソオキサゾール、ベンゾチアゾール、ベンゾフラン、イソベンゾフラン、ジベンゾフラン、キノリン、イソキノリン、プテリジン、ベンゾ−５，６−キノリン、ベンゾ−６，７−キノリン、ベンゾ−７，８−キノリン、ベンゾイソキノリン、アクリジン、フェノチアジン、フェノキサジン、ベンゾピリダジン、ベンゾピリミジン、キノキサリン、フェナジン、ナフチリジン、アザカルバゾール、ベンゾカルボリン、フェナントリジン、フェナントロリン、チエノ［２，３ｂ］チオフェン、チエノ［３，２ｂ］チオフェン、ジチエノチオフェン、イソベンゾチオフェン、ジベンゾチオフェン、ベンゾチアジアゾチオフェンままたはこれらの基の組み合わせのような複数の環を有する基である。
【０１４１】
単環式または多環式の芳香族またはヘテロ芳香族環系は、置換されなくても、置換されてもよい。本出願で置換とは、単環式または多環式の芳香族またはヘテロ芳香族環系が、１つ以上の基Ｒを含むことを意味する。
【０１４２】
好ましくは、Ｒは、それぞれ独立して同一または異なって、Ｈ、Ｄ、Ｆ、Ｃｌ、Ｂｒ，Ｉ、Ｎ（Ｒ１）２、ＣＮ、ＮＯ２、Ｓｉ（Ｒ１）３、Ｂ（ＯＲ１）２、Ｃ（＝Ｏ）Ｒ１、Ｐ（＝Ｏ）（Ｒ１）２、Ｓ（＝Ｏ）Ｒ１、Ｓ（＝Ｏ）２Ｒ１、ＯＳＯ２Ｒ１，それぞれ１つ以上の基Ｒ１で置換されてもよい１〜４０のＣ原子を有する直鎖状のアルキル、アルコキシまたはチオアルキル基または２〜４０のＣ原子を有するアルケニルまたはアルキニル基または３〜４０のＣ原子を有する分枝状または環状のアルキル、アルコキシまたはチオアルキル基であり、１つ以上の隣接しないＣＨ２基は、Ｒ１Ｃ＝ＣＲ１、Ｃ≡Ｃ、Ｓｉ（Ｒ１）２、Ｃ＝Ｏ、Ｃ＝Ｓ、Ｃ＝ＮＲ１、Ｐ（＝Ｏ）（Ｒ１）、ＳＯ、ＳＯ２、ＮＲ１、Ｏ、ＳまたはＣＯＮＲ１で交換されてもよく、１つ以上のＨ原子は、Ｄ、Ｆ、Ｃｌ、Ｂｒ、ＩまたはＣＮ、またはそれぞれ１つ以上の基Ｒ１で置換されてもよい５〜６０の芳香族環原子を有する芳香族またはヘテロ芳香族環系、または１つ以上の基Ｒ１で置換されてもよい５〜６０の芳香族環原子を有するアリールオキシまたはヘテロアリールオキシ基、または１つ以上の基Ｒ１で置換されてもよい５〜６０の芳香族環原子を有するアラルキルまたはヘテロアラルキル基、または１つ以上の基Ｒ１で置換されてもよい１０〜４０の芳香族環原子を有するジアリールアミノ基、ジヘテロアリールアミノ基またはアリールヘテロアリールアミノ基であり、ここで、２つ以上の基Ｒは、互いに単環式または多環式の脂肪族、芳香族および／またはベンゾ縮合環系を形成してもよい。
【０１４３】
特に好ましくは、Ｒは、それぞれ独立して同一または異なって、Ｈ、Ｄ、Ｆ、Ｃｌ、Ｂｒ，Ｉ、Ｎ（Ｒ１）２、Ｓｉ（Ｒ１）３、Ｂ（ＯＲ１）２、Ｃ（＝Ｏ）Ｒ１、Ｐ（＝Ｏ）、それぞれ１つ以上の基Ｒ１で置換されてもよい１〜２０のＣ原子を有する直鎖状のアルキルまたはアルコキシ基または２〜２０のＣ原子を有するアルケニルまたはアルキニル基または３〜２０のＣ原子を有する分枝状または環状のアルキルまたはアルコキシ基であり、１つ以上の隣接しないＣＨ２基は、Ｒ１Ｃ＝ＣＲ１、Ｃ≡Ｃ、Ｓｉ（Ｒ１）２、Ｃ＝Ｏ、Ｃ＝ＮＲ１、Ｐ（＝Ｏ）（Ｒ１）、ＮＲ１、ＯまたはＣＯＮＲ１で交換されてもよく、１つ以上のＨ原子は、Ｆ、Ｃｌ、ＢｒまたはＩ、またはそれぞれ１つ以上の基Ｒ１で置換されてもよい５〜３０の芳香族環原子を有する芳香族またはヘテロ芳香族環系、または１つ以上の基Ｒ１で置換されてもよい５〜３０の芳香族環原子を有するアリールオキシまたはヘテロアリールオキシ基、または１つ以上の基Ｒ１で置換されてもよい５〜３０の芳香族環原子を有するアラルキルまたはヘテロアラルキル基、または１つ以上の基Ｒ１で置換されてもよい１０〜２０の芳香族環原子を有するジアリールアミノ基、ジヘテロアリールアミノ基またはアリールヘテロアリールアミノ基であり、ここで、２つ以上の基Ｒは、互いに単環式または多環式の脂肪族、芳香族および／またはベンゾ縮合環系を形成してもよい。
【０１４４】
最も好ましくは、Ｒは、それぞれ独立して同一または異なって、Ｈ、それぞれ１つ以上の基Ｒ１で置換されてもよい１〜１０のＣ原子を有する直鎖状のアルキルまたはアルコキシ基または２〜１０のＣ原子を有するアルケニルまたはアルキニル基または３〜１０のＣ原子を有する分枝状または環状のアルキルまたはアルコキシ基であり、１つ以上の隣接しないＣＨ２基は、Ｒ１Ｃ＝ＣＲ１、Ｃ≡Ｃ、Ｃ＝Ｏ、Ｃ＝ＮＲ１、ＮＲ１、ＯまたはＣＯＮＲ１、またはそれぞれ１つ以上の基Ｒ１で置換されてもよい５〜２０の芳香族環原子を有する芳香族またはヘテロ芳香族環系、または１つ以上の基Ｒ１で置換されてもよい５〜２０の芳香族環原子を有するアリールオキシまたはヘテロアリールオキシ基、または１つ以上の基Ｒ１で置換されてもよい５〜２０の芳香族環原子を有するアラルキルまたはヘテロアラルキル基、または１つ以上の基Ｒ１で置換されてもよい１０〜２０の芳香族環原子を有するジアリールアミノ基、ジヘテロアリールアミノ基またはアリールヘテロアリールアミノ基であり、ここで、２つ以上の基Ｒは、互いに単環式または多環式の脂肪族、芳香族および／またはベンゾ縮合環系を形成してもよい。
【０１４５】
好ましくは、Ｒ１は、それぞれ独立して同一または異なって、Ｈ、Ｄ、Ｆまたは１つ以上のＨ原子がＦで交換されてもよい１〜２０のＣ原子を有する脂肪族炭化水素基、５〜２０のＣ原子を有する芳香族および／またはヘテロ芳香族炭化水素基であり、ここで、２つ以上の基Ｒ１は、互いに単環式または多環式の脂肪族または芳香族環系を形成してもよい。
【０１４６】
特に好ましくは、Ｒ１は、それぞれ独立して同一または異なって、Ｈ、Ｄまたは１〜２０のＣ原子を有する脂肪族炭化水素基、５〜２０のＣ原子を有する芳香族および／またはヘテロ芳香族炭化水素基であり、ここで、２つ以上の基Ｒ１は、互いに単環式または多環式の脂肪族または芳香族環系を形成してもよい。
【０１４７】
最も好ましくは、Ｒ１は、それぞれ独立して同一または異なって、Ｈまたは１〜１０のＣ原子を有する脂肪族炭化水素基、５〜１０のＣ原子を有する芳香族および／またはヘテロ芳香族炭化水素基である。
【０１４８】
一実施形態では、ポリマーの少なくとも１つの式（ＸＩ）の構造単位は、Ａｒ３が２つのオルト位のうちの１つにおいてＡｒ４で置換され、さらに、Ａｒ３が置換されたオルト位に隣接するメタ位においてＡｒ４に結合している、
【０１４９】
したがって、式（ＸＩ）の構造単位は、好ましくは下記式（ＸIb）の構造を有している。
【０１５０】
【化１５】
0006681839.tif 000022
Ａｒ１、Ａｒ２、Ａｒ３、Ａｒ４およびＲは、上記意味を採用することができ、ｍは、０、１、２、３または４であり、ｎは、０、１、２または３であり、Ｘは、ＣＲ２、ＮＲ、ＳｉＲ２、Ｏ、Ｓ、Ｃ＝ＯまたはＰ＝Ｏ、好ましくはＣＲ２、ＮＲ、ＯまたはＳであり、ｓおよびｔは、それぞれ０または１であり、合計（ｓ＋ｔ）は、１または２、好ましくは１である。
【０１５１】
好適な実施形態では、少なくとも１つの式（ＸＩ）の構造単位は、下記式（ＸII）、（ＸIII）および（ＸIV）の構造単位から選択される。
【０１５２】
【化１６】
0006681839.tif 000023
【０１５３】
【化１７】
0006681839.tif 000024
【０１５４】
【化１８】
0006681839.tif 000025
Ａｒ１、Ａｒ２、Ａｒ３、Ａｒ４およびＲは、上記意味を採用することができ、ｍは、０、１、２、３または４であり、ｎは、０、１、２または３であり、Ｘは、ＣＲ２、ＮＲ、ＳｉＲ２、Ｏ、Ｓ、Ｃ＝ＯまたはＰ＝Ｏ、好ましくはＣＲ２、ＮＲ、ＯまたはＳである。
【０１５５】
特に好適な実施形態では、少なくとも１つの式（ＸII）の構造単位は、下記式（ＸＶ）の構造単位から選択される。
【０１５６】
【化１９】
0006681839.tif 000026
Ａｒ１、Ａｒ２、Ｒおよびｍは、上記意味を採用することができ、ｐは、０、１、２、３、４または５である。
【０１５７】
式（ＸＶ）の好適な構造単位の例は、下記表に示されている。
【０１５８】
【表７】
0006681839.tif 000027
Ａｒ１、Ａｒ２、Ｒ、ｍ、ｎおよびｐは、上記意味を採用することができ、ｋは、０、１または２である。
【０１５９】
更に特に好適な実施形態では、少なくとも１つの式（ＸIII）の構造単位は、下記式（ＸVI）から選択される。
【０１６０】
【化２０】
0006681839.tif 000028
Ａｒ１、Ａｒ２、Ｒ、ｍおよびｎは、上記意味を採用することができる。
【０１６１】
式（ＸVI）の好適な構造単位の例は、下記表に示されている。
【０１６２】
【表８】
0006681839.tif 000029
Ａｒ１、Ａｒ２、Ｒ、ｍ、ｎおよびｐは、上記意味を採用することができる。
【０１６３】
更に特に好適な実施形態では、少なくとも１つの式（ＸIV）の構造単位は、下記式（ＸVII）の構造単位から選択される。
【０１６４】
【化２１】
0006681839.tif 000030
Ａｒ１、Ａｒ２、Ｒ、ｍおよびｎは、上記意味を採用することができる。
【０１６５】
式（ＸVII）の好適な構造単位の例は、下記表に示されている。
【０１６６】
【表９】
0006681839.tif 000031
Ａｒ１、Ａｒ２、Ｒ、ｍ、ｎおよびｐは、上記意味を採用することができる。
【０１６７】
最も好適な実施形態では、少なくとも１つの式（ＸＶ）の構造単位は、下記式（ＸVIII）の構造単位から選択される。
【０１６８】
【化２２】
0006681839.tif 000032
Ｒ、ｍおよびｐは、上記意味を採用することができる。
【０１６９】
式（ＸVIII）の好適な構造単位の例は、下記表に示されている。
【０１７０】
【表１０】
0006681839.tif 000033
Ｒ、ｋ、ｍ、ｎおよびｐは、上記意味を採用することができる。
【０１７１】
更に最も好適な実施形態では、少なくとも１つの式（ＸVI）の構造単位は、下記式（ＸIX）の構造単位から選択される。
【０１７２】
【化２３】
0006681839.tif 000034
Ｒ、ｋ、ｍおよびｎは、上記意味を採用することができる。
【０１７３】
式（ＸIX）の好適な構造単位の例は、下記表に示されている。
【０１７４】
【表１１】
0006681839.tif 000035
Ｒ、ｍ、ｎおよびｐは、上記意味を採用することができ、ｖは、１〜２０、好ましくは１〜１０である。
【０１７５】
更に最も好適な実施形態では、少なくとも１つの式（ＸVII）の構造単位は、下記式（ＸＸ）の構造単位から選択される。
【０１７６】
【化２４】
0006681839.tif 000036
Ｒ、Ｘ、ｍおよびｎは、上記意味を採用することができる。
【０１７７】
式（ＸＸ）の好適な構造単位の例は、下記表に示されている。
【０１７８】
【表１２】
0006681839.tif 000037
Ｒ、ｍおよびｎは、上記意味を採用することができる。
【０１７９】
式（ＸVIII）、（ＸIX）および（ＸＸ）、式（ＸVIIIa）〜（ＸVIIIh）、（ＸIXa）〜（ＸIXg）および（ＸXa）〜（ＸXc）の好適な実施形態では、破線は、ポリマー中の隣接する構造単位との結合を示す。ここで、これらは、互いに独立に同一または異なって、オロト、メタまたはパラ位に、好ましくは同一でオルト、メタまたはパラ位に、特に好ましくはメタまたはパラ位に、最も好ましくはパラ位に配置され得る。
【０１８０】
ポリマー中における式（ＸＩ）、（ＸII）、（ＸIII）、（ＸIV）、（ＸＶ）、（ＸVI）、（ＸVII）、（ＸVIII）、（ＸIX）または（ＸＸ）の構造単位の比率は、１〜１００ｍｏｌ％の範囲である。
【０１８１】
一実施形態では、ポリマーは、１つの式（ＸＩ）、（ＸII）、（ＸIII）、（ＸIV）、（ＸＶ）、（ＸVI）、（ＸVII）、（ＸVIII）、（ＸIX）または（ＸＸ）の構造単位のみを含んでいる。すなわち、ポリマー中におけるその比率は、１００ｍｏｌ％である。この場合、ポリマーは、ホモポリマーである。
【０１８２】
第２の実施形態では、ポリマー中における式（ＸＩ）、（ＸII）、（ＸIII）、（ＸIV）、（ＸＶ）、（ＸVI）、（ＸVII）、（ＸVIII）、（ＸIX）または（ＸＸ）の構造単位の比率は、ポリマー中に構造単位として存在する全ての共重合可能なモノマー１００ｍｏｌ％に基づいて、好ましくは５０〜９５ｍｏｌ％の範囲、特に好ましくは６０〜９５ｍｏｌ％の範囲である。すなわち、ポリマーは、１つ以上の式（ＸＩ）、（ＸII）、（ＸIII）、（ＸIV）、（ＸＶ）、（ＸVI）、（ＸVII）、（ＸVIII）、（ＸIX）および／または（ＸＸ）の構造単位に加えて、式（ＸＩ）、（ＸII）、（ＸIII）、（ＸIV）、（ＸＶ）、（ＸVI）、（ＸVII）、（ＸVIII）、（ＸIX）および／または（ＸＸ）の構造単位と異なる更なる構造単位も含んでいる。
【０１８３】
第３の実施形態では、ポリマー中における式（ＸＩ）、（ＸII）、（ＸIII）、（ＸIV）、（ＸＶ）、（ＸVI）、（ＸVII）、（ＸVIII）、（ＸIX）または（ＸＸ）の構造単位の比率は、ポリマー中に構造単位として存在する全ての共重合可能なモノマー１００ｍｏｌ％に基づいて、好ましくは５〜５０ｍｏｌ％の範囲、特に好ましくは２５〜５０ｍｏｌ％の範囲である。すなわち、ポリマーは、１つ以上の式（ＸＩ）、（ＸII）、（ＸIII）、（ＸIV）、（ＸＶ）、（ＸVI）、（ＸVII）、（ＸVIII）、（ＸIX）および／または（ＸＸ）の構造単位に加えて、式（ＸＩ）、（ＸII）、（ＸIII）、（ＸIV）、（ＸＶ）、（ＸVI）、（ＸVII）、（ＸVIII）、（ＸIX）および（ＸＸ）の構造単位と異なる更なる構造単位も含んでいる。
【０１８４】
式（ＸＩ）、（ＸII）、（ＸIII）、（ＸIV）、（ＸＶ）、（ＸVI）、（ＸVII）、（ＸVIII）、（ＸIX）および（ＸＸ）の構造単位と異なるこれらの構造単位は、とりわけ、ＷＯ０２／０７７０６０Ａ１およびＷＯ２００５／０１４６８９Ａ２に開示および広く挙げられたようなものである。更なる構造単位は、例えば、下記クラスを起源とし得る。
【０１８５】
グループ１：ポリマーの正孔注入および／または正孔輸送性に影響する単位
グループ２：ポリマーの電子注入および／または電子輸送性に影響する単位
グループ３：グループ１およびグループ２の各々の単位の組み合わせを有する単位
グループ４：電子蛍光発光の代わりに電子りん光発光を得ることができる程度に発光特性を変更する単位
【０１８６】
グループ５：一重項状態から三重項状態への遷移を向上する単位
グループ６：得られるポリマーの発光色に影響する単位
グループ７：一般にポリマーの主鎖に用いられる単位
グループ８：得られるポリマーのフィルム形態および／または流動性に影響する単位
【０１８７】
本発明に係る好適なポリマーは、少なくとも１つの電荷輸送性を有する構造単位、すなわち、グループ１および２の単位を含んでいる。
【０１８８】
正孔注入および／または正孔輸送性を有するグループ１の構造単位は、例えば、トリアリールアミン、ベンジジン、テトラアリール−パラ−フェニレンジアミン、トリアリールホスフィン、フェノチアジン、フェノキサジン、ジヒドロフェナジン、チアントレン、ジベンゾ−パラ−ダイオキシン、フェノキサチイン、カルバゾール、アズレン、チオフェン、ピロールおよびフラン誘導体、さらにＯ、ＳまたはＮ−含有複素環である。
【０１８９】
グループ１の好適な構造単位は、下記式（１ａ）〜（１ｑ）の構造単位である。
【０１９０】
【表１３】
0006681839.tif 000038
0006681839.tif 000039
Ｒ、ｋ、ｍおよびｎは、上記意味を採用することができる。
【０１９１】
式（１ａ）〜（１ｑ）では、破線は、ポリマー中の隣接する構造単位との可能な結合を示す。式中に２つの破線が存在する場合、構造単位は、隣接する構造単位と結合する１つまたは２つ、好ましくは２つの結合を有している。式中に３つの破線が存在する場合、構造単位は、隣接する構造単位と結合する１つ、２つまたは３つ、好ましくは２つの結合を有している。式中に４つの破線が存在する場合、構造単位は、隣接する構造単位と結合する１つ、２つ、３つまたは４つ、好ましくは２つの結合を有している。ここで、これらは、互いに独立に同一または異なって、オロト、メタまたはパラ位に配置され得る。
【０１９２】
電子注入および／または電子輸送性を有するグループ２の構造単位は、例えば、ピリジン、ピリミジン、ピリダジン、ピラジン、オキサジアゾール、キノリン、キノキサリン、アントラセン、ベンズアントラセン、ピレン、ペリレン、ベンズイミダゾール、トリアジン、ケトン、ホスフィンオキシドおよびフェナジン誘導体のみならず、トリアリールボラン、さらにＯ、ＳまたはＮ−含有複素環である。
【０１９３】
ポリマーは、好ましくは、正孔移動度に影響する構造および電子移動度を上昇する構造（すなわち、グループ１および２の単位）が互いに直接結合するグループ３の単位を含むか、正孔移動度および電子移動度の双方を上昇する構造を含んでもよい。これらの単位のいくつかは、エミッターとして機能し、発光色を緑色、黄色または赤色にシフトさせることができる。したがって、これらの使用は、例えば、本来青色発光のポリマーから他の発光色を発生させるのに好適である。
【０１９４】
グループ４の構造単位は、室温でも高効率で三重項状態から光を放出すること、すなわち、電子蛍光発光の代わりに、頻繁にエネルギー効率の増加を起こす電子リン光発光を生じることができる。この目的には、まず、３６より大きい原子番号を有する重原子を含む化合物が適当である。上記の条件を満足するｄまたはｆ遷移金属を含む化合物が好ましい。ここで、８〜１０属の元素（Ｒｕ、Ｏｓ、Ｒｈ、Ｉｒ、Ｐｄ、Ｐｔ）を含む対応する構造単位が特に好ましい。ここで、ポリマーに適当な構造単位は、例えばＷＯ０２／０６８４３５Ａ１、ＷＯ０２／０８１４８８Ａ１、ＥＰ１２３９５２６Ａ２およびＷＯ２００４／０２６８８６Ａ２に記載されるような各種錯体である。対応するモノマーは、ＷＯ０２／０６８４３５Ａ１およびＷＯ２００５／０４２５４８Ａ１に記載されている。
【０１９５】
グループ５の構造単位は、一重項状態から三重項状態への遷移を向上し、グループ４の構造要素を支持するのに使用され、これらの構造要素のりん光性を向上するものである。この目的には、特に、例えばＷＯ２００４／０７０７７２Ａ２およびＷＯ２００４／１１３４６８Ａ１において記載されるようなカルバゾールおよび架橋型カルバゾール二量体単位が適当である。また、この目的には、例えばＷＯ２００５／０４０３０２Ａ１に記載されるようなケトン、ホスフィンオキシド、スルホキシド、スルホン、シラン誘導体および類縁化合物が適当である。
【０１９６】
グループ６の構造単位は、上述のものに加え、上記グループに入らない少なくとも１つのさらなる芳香族構造、または、他の共役構造を有するもの、すなわち、電荷担体流動性にほとんど影響しないか、有機金属錯体ではないか、一重−三重転移に影響しないものである。このタイプの構造要素は、得られるポリマーの発光色に影響し得る。したがって、その単位によっては、それらをエミッターとしても使用し得る。ここで、６〜４０のＣ原子を有する芳香族構造またはそれぞれ１つ以上の基Ｒで置換されてもよいトラン、スチルベンまたはビススチリルアリーレン誘導体が好ましい。ここで、好ましくは置換された１，４−または９，１０−アントラセン、１，６−、２，７−または４，９−ピレニレン、３，９−または３，１０−ペリレニレン、４，４’−トラニレン、４，４’−スチルベニレン、ベンゾチアジアゾールおよび対応する酸素誘導体、キノキサリン、フェノチアジン、フェノキサジン、ジヒドロフェナジン、ビス（チオフェニル）アリーレン、オリゴ（チオフェニレン）、フェナジン、ルブレン、ペンタセンまたはペリレン誘導体、または好ましくは置換された共役プッシュプル系（ドナーおよびアクセプター基によって置換された系）またはスクアライン、キナクリドンのような系の導入が特に好ましい。
【０１９７】
グループ７の構造単位は、一般にポリマー主鎖として使用される６〜４０のＣ原子を有する芳香構造を含む単位である。これらは、例えば、４，５−ジヒドロピレン誘導体、４，５，９，１０−テトラヒドロピレン誘導体、フルオレン誘導体、９，９’−スピロビフルオレン誘導体、フェナントレン誘導体、９，１０−ジヒドロフェナントレン誘導体、５，７−ジヒドロジベンゾキセピン誘導体、シス−およびトランス−インデノフルオレン誘導体のみならず、１，２−、１，３−または１，４−フェニレン、１，２−、１，３−または１，４−ナフタレン、２，２’−、３，３’−または４，４’−ビフェニリレン、２，２’’−、３，３’’−または４，４’’−ターフェニリレン、２，２’−、３，３’−または４，４’−ビ−１，１’−ナフチリレンまたは２，２’’’−、３，３’’’−または４，４’’’−クオーターフェニリレン誘導体である。
【０１９８】
グループ７の好適な構造単位は、下記式（７ａ）〜（７ｏ）の構造単位である。
【０１９９】
【表１４】
0006681839.tif 000040
Ｒ、ｋ、ｍ、ｎおよびｐは、上記意味を採用することができる。
【０２００】
式（７ａ）〜（７ｏ）では、破線は、ポリマー中の隣接する構造単位との可能な結合を示す。２つの破線が式中に存在する場合、構造単位は、隣接する構造単位と結合する１つまたは２つ、好ましくは２つの結合を有している。４つ以上の破線が式中に存在する場合（式（７ｇ）、（７ｈ）および（７ｊ））、構造単位は、隣接する構造単位と結合する１つ、２つ、３つまたは４つ、好ましくは２つの結合を有している。ここで、それらは、互いに独立して同一または異なって、オルト、メタまたはパラ位に配置され得る。
【０２０１】
グループ８の構造単位は、例えば、シロキサン、アルキル鎖またはフッ化された基のようなポリマーのフィルム形態および／または流動性に影響するもののみならず、特に剛直または柔軟な単位、液晶形成単位または架橋性基である。
【０２０２】
式（ＸＩ）、（ＸII）、（ＸIII）、（ＸIV）、（ＸＶ）、（ＸVI）、（ＸVII）、（ＸVIII）、（ＸIX）および／または（ＸＸ）の構造単位と同時に、さらにグループ１〜８から選択された１つ以上の単位を含むポリマーが適当である。同様に、１つのグループの２つ以上のさらなる構造単位が同時に存在することも好ましい。ここで、少なくとも１つの式（ＸＩ）、（ＸII）、（ＸIII）、（ＸIV）、（ＸＶ）、（ＸVI）、（ＸVII）、（ＸVIII）、（ＸIX）および／または（ＸＸ）の構造単位に加えて、グループ７の単位も含むポリマーが適当である。
【０２０３】
同様に、ポリマーは、電荷輸送または電荷注入を向上する単位、すなわち、グループ１および／または２の単位を含むことが好ましい。
【０２０４】
さらに、ポリマーは、グループ７の構造単位と、グループ１および／または２の単位とを含むことが特に好ましい。
【０２０５】
ポリマーは、式（ＸＩ）、（ＸII）、（ＸIII）、（ＸIV）、（ＸＶ）、（ＸVI）、（ＸVII）、（ＸVIII）、（ＸIX）または（ＸＸ）の構造単位を含むホモポリマーまたはコポリマーのいずれかである。ポリマーは、直鎖状または分枝状、好ましくは直鎖状であってもよい。コポリマーは、１つ以上の式（ＸＩ）、（ＸII）、（ＸIII）、（ＸIV）、（ＸＶ）、（ＸVI）、（ＸVII）、（ＸVIII）、（ＸIX）および／または（ＸＸ）の構造単位に加えて、潜在的に上記グループ１〜８の１つ以上のさらなる構造を有してもよい。
【０２０６】
コポリマー、ランダム、交互またはブロック状の構造を含むか、複数のこれらの構造を交互に有することもできる。特に好ましくは、本発明に係るコポリマーは、ランダムまたは交互の構造を含んでいる。特に好ましくは、コポリマーは、ランダムまたは交互コポリマーである。ブロック状の構造を有するコポリマーを得ることができる方法、この目的のために、いかなる追加の構造要素が特に好ましいかは、例えば、WＯ２００５／０１４６８８Ａ２に詳細に記載されている。
【０２０７】
正孔輸送層５Ｒ、５Ｇ、５Ｂの厚さは、特に限定されないが、１５ｎｍ以上２５ｎｍ以下の範囲内にあることが好ましい。
【０２０８】
また、正孔輸送層７の厚さｔは、２ｎｍ以下であり、好ましくは０．１ｎｍ以上１．５ｎｍ以下の範囲内であり、より好ましくは０．１ｎｍ以上１ｎｍ以下の範囲内であり、さらに好ましくは０．１ｎｍ以上０．９ｎｍ以下の範囲内である。これにより、発光素子１Ｒ、１Ｇにおいて、発光機能層６Ｒ、６Ｇと発光機能層６Ｂとの間に設けられている正孔輸送層７の厚さが極めて薄いため、発光機能層６Ｂから発光機能層６Ｒ、６Ｇへキャリア（電子）を受け渡すことができる。したがって、発光素子１Ｒ、１Ｇにおいて発光機能層６Ｂを発光させずに発光機能層６Ｒ、６Ｇを選択的に発光させることができる。また、正孔輸送層７の厚さが極めて薄いため、発光機能層６Ｒ、６Ｇと発光機能層６Ｂとの間に正孔輸送層７を設けることによる発光素子１Ｒ、１Ｇ、１Ｂの駆動電圧の上昇を抑えることができる。
【０２０９】
ここで、正孔輸送層７の構成材料が前述したように電子ブロック性を有するため、発光素子１Ｂにおいて正孔輸送層７の電子ブロック性を利用して発光機能層６Ｂを効率的に発光させることができる。一方、発光素子１Ｒ、１Ｇにおいて、正孔輸送層７の電子ブロック性が高すぎると、発光機能層６Ｒ、６Ｇが発光しなかったり、発光効率が著しく低下したりする。したがって、正孔輸送層７の厚さを極めて薄くして発光素子１Ｒ、１Ｇにおける正孔輸送層７の電子ブロック性を低くすることは極めて有用である。
【０２１０】
これに対し、正孔輸送層７の厚さｔが薄すぎると、正孔輸送層７を設けることによる前述した効果が極端に小さくなる傾向を示す。一方、正孔輸送層７の厚さｔが厚すぎると、発光素子１Ｒ、１Ｇの駆動電圧が急激に大きく（発光効率が急激に低く）なるか、または、発光素子１Ｒ、１Ｇにおいて発光機能層６Ｂが発光してしまい、所望の色の発光が得られなくなってしまう。
【０２１１】
（発光機能層）
発光機能層６Ｒは、正孔輸送層５Ｒに接して設けられている。また、発光機能層６Ｇは、正孔輸送層５Ｇに接して設けられている。また、発光機能層６Ｂは、正孔輸送層７に接して設けられている。
【０２１２】
発光機能層６Ｒ、６Ｇ、６Ｂは、それぞれ、発光材料を含んで構成されている。この発光材料としては、特に限定されず、各種蛍光材料および燐光材料が挙げられ、これらのうちの１種または２種以上組み合わせて用いることができる。発光機能層６Ｒは、発光材料として赤色蛍光材料または赤色燐光材料が用いられ、発光機能層６Ｇは、発光材料として緑色蛍光材料または緑色燐光材料が用いられ、発光機能層６Ｂは、発光材料として青色蛍光材料または青色燐光材料が用いられる。
【０２１３】
赤色蛍光材料としては、赤色の蛍光を発するものであれば、特に限定されず、例えば、ジインデノペリレン誘導体等のペリレン誘導体、ユーロピウム錯体、ベンゾピラン誘導体、ローダミン誘導体、ベンゾチオキサンテン誘導体、ポルフィリン誘導体、ナイルレッド、２−（１，１−ジメチルエチル）−６−（２−（２，３，６，７−テトラヒドロ−１，１，７，７−テトラメチル−１Ｈ，５Ｈ−ベンゾ（ｉｊ）キノリジン−９−イル）エテニル）−４Ｈ−ピラン−４Ｈ−イリデン）プロパンジニトリル（ＤＣＪＴＢ）、４−（ジシアノメチレン）−２−メチル−６−（ｐ−ジメチルアミノスチリル）−４Ｈ−ピラン（ＤＣＭ）、ＡＤＳ１１１ＲＥ（アメリカンダイソース社製）等が挙げられる。
【０２１４】
赤色燐光材料としては、赤色の燐光を発するものであれば、特に限定されず、例えば、Ｂｔ２Ｉｒ（ａｃａｃ）（Bis（２−phenylbenxothiozolato−Ｎ，Ｃ２’）Iridium（III）（acetylacetonate））、Ｂｔｐ２Ｉｒ（ａｃａｃ）（Bis（２，２’−benzothienyl）−pyridinato−Ｎ，Ｃ３）Iridium（acetylacetonate））などのイリジウム錯体、ＰｔＯＥＰ（２，３，７，８，１２，１３，１７，１８−Octaethyl−２１Ｈ，２３Ｈ−porphine，platinum（II））などの白金錯体等が挙げられる。
【０２１５】
緑色蛍光材料としては、緑色の蛍光を発するものであれば、特に限定されず、例えば、クマリン誘導体、キナクリドン誘導体等のキナクリドンおよびその誘導体、９，１０−ビス［（９−エチル−３−カルバゾール）−ビニレニル］−アントラセン、ポリ（９，９−ジヘキシル−２，７−ビニレンフルオレニレン）、ポリ［（９，９−ジオクチルフルオレン−２，７−ジイル）−コ−（１，４−ジフェニレン−ビニレン−２−メトキシ−５−｛２−エチルヘキシルオキシ｝ベンゼン）］、ポリ［（９，９−ジオクチル−２，７−ジビニレンフルオレニレン）−オルト−コ−（２−メトキシ−５−（２−エトキシルヘキシルオキシ）−１，４−フェニレン）］、ＡＤＳ１０９ＧＥ（アメリカンダイソース社製）等が挙げられる。
【０２１６】
緑色燐光材料としては、緑色の燐光を発するものであれば、特に限定されず、例えば、Ｉｒ（ｐｐｙ）３（Fac−tris（２−phenypyridine）iridium）、Ｐｐｙ２Ｉｒ（ａｃａｃ）（Bis（２−phenyl−pyridinato−Ｎ，Ｃ２）Iridium（acetylacetone））などのイリジウム錯体等が挙げられる。
【０２１７】
青色蛍光材料としては、青色の蛍光を発するものであれば、特に限定されず、例えば、ジスチリルジアミン系化合物等のジスチリルアミン誘導体、フルオランテン誘導体、ピレン誘導体、ペリレン、ペリレン誘導体、アントラセン誘導体、ベンゾオキサゾール誘導体、ベンゾチアゾール誘導体、ベンゾイミダゾール誘導体、クリセン誘導体、フェナントレン誘導体、ジスチリルベンゼン誘導体、テトラフェニルブタジエン、４，４’−ビス（９−エチル−３−カルバゾビニレン）−１，１’−ビフェニル（ＢＣｚＶＢｉ）、ポリ［（９．９−ジオクチルフルオレン−２，７−ジイル）−コ−（２，５−ジメトキシベンゼン−１，４−ジイル）］、ポリ［（９，９−ジヘキシルオキシフルオレン−２，７−ジイル）−オルト−コ−（２−メトキシ−５−｛２−エトキシヘキシルオキシ｝フェニレン−１，４−ジイル）］、ポリ［（９，９−ジオクチルフルオレン−２，７−ジイル）−コ−（エチルニルベンゼン）］、ＡＤＳ１３６ＢＥ（アメリカンダイソース社製）等が挙げられる。
【０２１８】
青色燐光材料としては、青色の燐光を発するものであれば、特に限定されず、例えば、ＦＩｒｐｉｃ（Iridium−bis（４，６−difluorophenyl−pyridinato−Ｎ，Ｃ２）−picolinate）、Ｉｒ（ｐｍｂ）３（Iridium−tris（１−phenyl−３−methylbenzimidazolin−２−ylidene−Ｃ，Ｃ（２）’）、ＦＩｒＮ４（Iridium （III）bis（４，６−difluorophenylpyridinato）（５−（pyridin−２−yl）−tetrazolate））、ＦＩｒｔａｚ（Iridium（III）bis（４，６−difluorophenylpyridinato）（５−（pyridine−２−yl）−１，２，４−triazolate））などのイリジウム錯体等が挙げられる。
【０２１９】
また、発光機能層６Ｒ、６Ｇ、６Ｂは、前述した発光材料の他に、発光材料がゲスト材料として添加されるホスト材料を含んでもよい。このホスト材料は、正孔と電子とを再結合して励起子を生成するとともに、その励起子のエネルギーを発光材料に移動（フェルスター移動またはデクスター移動）させて、発光材料を励起する機能を有する。このようなホスト材料を用いる場合、ゲスト材料である発光材料をドーパントとしてホスト材料にドープして用いることができる。
【０２２０】
このようなホスト材料としては、用いる発光材料に対して前述したような機能を発揮するものであれば、特に限定されないが、例えば、ＴＤＡＰＢ（１，３，５−トリス−（Ｎ，Ｎ−ビス−（４−メトキシ−フェニル）−アミノフェニル）−ベンゼン）、ＣＢＰ(４，４’−bis(９−dicarbazolyl)−２，２’−biphenyl）、ＢＡｌｑ（Bis−（２−methyl−８−quinolinolate）−４−（phenylphenolate）aluminium）、ｍＣＰ（Ｎ，Ｎ−dicarbazolyl−３，５−benzene：ＣＢＰ誘導体）、ＣＤＢＰ（４，４’−bis（９−carbazolyl）−２，２’−dimethyl−biphenyl）、ＤＣＢ（Ｎ，Ｎ’−Dicarbazolyl−１，４−dimethene−benzene）、Ｐ０６（２，７−bis（diphenylphosphineoxide）９，９−dimethylfluorene）、ＳｉｍＣＰ（３，５−bis（９−carbazolyl）tetraphenylsilane）、ＵＧＨ３（Ｗ−bis（triphenylsilyl）benzene）等の低分子のホスト材料が挙げられ、これらのうちの１種または２種以上を組み合わせて用いることもできる。
【０２２１】
発光機能層６Ｒ、６Ｇの構成材料は、前述した正孔輸送層５Ｒ、５Ｇの構成材料を溶解可能な溶媒に可溶であることが好ましい。これにより、同じ溶媒を用いて発光機能層６Ｒ、６Ｇおよび正孔輸送層５Ｒ、５Ｇを液相プロセスにより形成することができる。すなわち、発光機能層６Ｒ、６Ｇを液相プロセスにより形成する際、正孔輸送層５Ｒ、５Ｇを液相プロセスにより形成した際に用いた溶媒と同じ溶媒を用いることができる。その結果、発光機能層６Ｒ、６Ｇと正孔輸送層５Ｒ、５Ｇとの間の界面の密着性または親和性を高め、正孔輸送層５Ｒ、５Ｇから発光機能層６Ｒ、６Ｇへのキャリア（正孔）の輸送性を高めることができる。
【０２２２】
また、発光機能層６Ｒ、６Ｇの構成材料は、低分子材料を主材料として構成されていることが好ましく、低分子のゲスト材料および低分子のホスト材料を主材料として構成されていることがより好ましい。これにより、発光機能層６Ｒ、６Ｇの発光効率を高めることにより、正孔輸送層７を設けることによる発光素子１Ｒ、１Ｇの発光効率の低下分を補うことができる。その結果、発光素子１Ｒ、１Ｇと発光素子１Ｂとの発光を優れたバランスに保つことができる。このような観点から、発光機能層６Ｒ、６Ｇ中の低分子材料の含有量は、６０ｗｔ％以上であることが好ましく、８０ｗｔ％以上であることがより好ましく、９０ｗｔ％以上であることがさらに好ましい。
【０２２３】
このような発光機能層６Ｒ、６Ｇ、６Ｂの厚さは、それぞれ、特に限定されないが、５ｎｍ以上１００ｎｍ以下の範囲内にあることが好ましく、１０ｎｍ以上５０ｎｍ以下の範囲内にあることがより好ましい。
【０２２４】
（電子輸送層）
電子輸送層８は、陰極１０から電子注入層９を介して注入された電子を発光機能層６Ｂに輸送する機能を有している。
【０２２５】
電子輸送層８の構成材料（電子輸送材料）としては、例えば、ＢＡＬｑ、ＯＸＤ−１（１，３，５−トリ（５−（４−ｔｅｒｔ−ブチルフェニル）−１，３，４−オキサジアゾール））、ＢＣＰ（Bathocuproine）、ＰＢＤ（２−（４−ビフェニル）−５−（４−ｔｅｒｔ−ブチルフェニル）−１，２，４−オキサジアゾール）、ＴＡＺ（３−（４−ビフェニル）−５−（４−ｔｅｒｔ−ブチルフェニル）−１，２，４−トリアゾール）、ＤＰＶＢｉ（４，４’−ビス（１，１−ビスージフェニルエテニル）ビフェニル）、ＢＮＤ（２，５−ビス（１−ナフチル）−１，３，４−オキサジアゾール）、ＤＴＶＢｉ（４，４’−ビス（１，１−ビス（４−メチルフェニル）エテニル）ビフェニル）、ＢＢＤ（２，５−ビス（４−ビフェニリル）−１，３，４−オキサジアゾール）、トリス（８−キノリノラト）アルミニウム（Ａｌｑ３）、オキサジアゾール誘導体、オキサゾール誘導体、フェナンソロリン誘導体、アントラキノジメタン誘導体、ベンゾキノン誘導体、ナフトキノン誘導体、アントラキノン誘導体、テトラシアノアンスラキノジメタン誘導体、フルオレン誘導体、ジフェニルジシアノエチレン誘導体、ジフェノキノン誘導体、ヒドロキシキノリン誘導体等が挙げられ、これらのうちの１種または２種以上を組み合わせて用いることができる。
【０２２６】
電子輸送層８の厚さは、特に限定されないが、１ｎｍ以上１００ｎｍ以下の範囲内にあることが好ましく、５ｎｍ以上５０ｎｍ以下の範囲内にあることがより好ましい。
【０２２７】
なお、この電子輸送層８は、他の層の構成材料や厚さによっては、省略することができる。
【０２２８】
（電子注入層）
電子注入層９は、陰極１０からの電子注入効率を向上させる機能を有している。
【０２２９】
この電子注入層９の構成材料（電子注入材料）としては、例えば、各種の無機絶縁材料、各種の無機半導体材料が挙げられる。
【０２３０】
このような無機絶縁材料としては、例えば、アルカリ金属カルコゲナイド（酸化物、硫化物、セレン化物、テルル化物）、アルカリ土類金属カルコゲナイド、アルカリ金属のハロゲン化物およびアルカリ土類金属のハロゲン化物等が挙げられ、これらのうちの１種または２種以上を組み合わせて用いることができる。これらを主材料として電子注入層を構成することにより、電子注入性をより向上させることができる。特にアルカリ金属化合物（アルカリ金属カルコゲナイド、アルカリ金属のハロゲン化物等）は、仕事関数が非常に小さいので、これらの材料を用いて電子注入層９を構成することにより、発光素子１は、高い輝度を確保することができる。
【０２３１】
アルカリ金属カルコゲナイドとしては、例えば、Ｌｉ２Ｏ、ＬｉＯ、Ｎａ２Ｓ、Ｎａ２Ｓｅ、ＮａＯ等が挙げられる。アルカリ土類金属カルコゲナイドとしては、例えば、ＣａＯ、ＢａＯ、ＳｒＯ、ＢｅＯ、ＢａＳ、ＭｇＯ、ＣａＳｅ等が挙げられる。アルカリ金属のハロゲン化物としては、例えば、ＣｓＦ、ＬｉＦ、ＮａＦ、ＫＦ、ＬｉＣｌ、ＫＣｌ、ＮａＣｌ等が挙げられる。アルカリ土類金属のハロゲン化物としては、例えば、ＣａＦ２、ＢａＦ２、ＳｒＦ２、ＭｇＦ２、ＢｅＦ２等が挙げられる。
【０２３２】
また、無機半導体材料としては、例えば、Ｌｉ、Ｎａ、Ｂａ、Ｃａ、Ｓｒ、Ｙｂ、Ａｌ、Ｇａ、Ｉｎ、Ｃｄ、Ｍｇ、Ｓｉ、Ｔａ、ＳｂおよびＺｎのうちの少なくとも１つの元素を含む酸化物、窒化物または酸化窒化物等が挙げられ、これらのうちの１種または２種以上を組み合わせて用いることができる。
【０２３３】
電子注入層９の厚さは、特に限定されないが、０．０１ｎｍ以上１０ｎｍ以下の範囲内にあることが好ましく、０．１ｎｍ以上１０ｎｍ以下の範囲内にあることがより好ましい。
【０２３４】
なお、この電子注入層９は、他の層の構成材料や厚さによっては、省略することができる。
【０２３５】
（陰極）
陰極１０は、電子注入層９を介して電子輸送層８に電子を注入する電極である。この陰極１０の構成材料としては、仕事関数の小さい材料を用いるのが好ましい。
【０２３６】
陰極１０の構成材料としては、例えば、Ｌｉ、Ｍｇ、Ｃａ、Ｓｒ、Ｌａ、Ｃｅ、Ｅｒ、Ｅｕ、Ｓｃ、Ｙ、Ｙｂ、Ａｇ、Ｃｕ、Ａｌ、Ｃｓ、Ｒｂまたはこれらを含む合金等が挙げられ、これらのうちの１種または２種以上を組み合わせて（例えば、複数層の積層体等）用いることができる。
【０２３７】
特に、陰極１０の構成材料として合金を用いる場合には、Ａｇ、Ａｌ、Ｃｕ等の安定な金属元素を含む合金またはＭｇＡｇ、ＡｌＬｉ、ＣｕＬｉ等の合金を用いるのが好ましい。かかる合金を陰極１０の構成材料として用いることにより、陰極１０の電子注入効率および安定性の向上を図ることができる。
【０２３８】
また、本実施形態の発光素子１は、ボトムエミッション型であるため、陰極１０は、光透過性を有していなくてもよい。発光素子１がボトムエミッション型である場合、陰極１０の構成材料としては、例えば、Ａｌ、Ａｇ、ＡｌＡｇ、ＡｌＮｄ等の金属または合金が好ましく用いられる。このような金属または合金を陰極１０の構成材料として用いることにより、陰極１０の電子注入効率および安定性の向上を図ることができる。
【０２３９】
ボトムエミッション型である場合の陰極１０の厚さは、特に限定されないが、５０ｎｍ以上１０００ｎｍ以下の範囲内にあることが好ましく、１００ｎｍ以上５００ｎｍ以下の範囲内にあることがより好ましい。
【０２４０】
なお、発光素子１がトップエミッション型である場合、陰極１０の構成材料としては、ＭｇＡｇ、ＭｇＡｌ、ＭｇＡｕ、ＡｌＡｇ等の金属または合金を用いるのが好ましい。このような金属または合金を陰極１０の構成材料として用いることにより、陰極１０の光透過性を確保しつつ、陰極１０の電子注入効率および安定性の向上を図ることができる。
【０２４１】
トップエミッション型である場合における陰極１０の厚さは、特に限定されないが、１ｎｍ以上５０ｎｍ以下の範囲内にあることが好ましく、５ｎｍ以上２０ｎｍ以下の範囲内にあることがより好ましい。
【０２４２】
以上説明したように構成された発光装置１００によれば、液相プロセスを用いて正孔輸送層５Ｒ、５Ｇ、５Ｂおよび発光機能層６Ｒ、６Ｇをそれぞれ素子ごとに個別に形成するとともに、気相プロセスを用いて正孔輸送層７および発光機能層６Ｂをそれぞれ発光素子１Ｒ、１Ｇ、１Ｂに共通に形成することができる。そのため、発光素子１Ｒ、１Ｇ、１Ｂを効率的に製造することができる。
【０２４３】
このように発光素子１Ｒ、１Ｇ、１Ｂを形成すると、発光素子１Ｂにおいて、正孔輸送層５Ｂと発光機能層６Ｂとの間に、発光機能層６Ｂと同じ気相プロセスで形成された正孔輸送層７を設けることができ、それにより、正孔輸送層５Ｂと異なる製法で形成された発光機能層６Ｂ上に、正孔輸送層５Ｂを直接積層する場合に比べて、正孔輸送層５Ｂと発光機能層６Ｂとの間のキャリアの移動に関する電気的な障壁を低減することができる。したがって、発光機能層６Ｂへのキャリア（正孔）の輸送がスムーズに行われ、発光効率を向上させることができる。
【０２４４】
一方、発光素子１Ｒ、１Ｇにおいて、発光機能層６Ｒ、６Ｇと発光機能層６Ｂとの間に設けられている正孔輸送層７の厚さが極めて薄いため、発光機能層６Ｂから発光機能層６Ｒ、６Ｇへキャリア（電子）を受け渡すことができる。したがって、発光素子１Ｒ、１Ｇにおいて発光機能層６Ｂを発光させずに発光機能層６Ｒ、６Ｇを選択的に発光させることができる。
【０２４５】
また、正孔輸送層７の厚さが極めて薄いため、正孔輸送層７を設けることによる発光素子１Ｒ、１Ｇ、１Ｂの駆動電圧の上昇を抑えることができる。
【０２４６】
以上のようなことから、互い発光色の異なる複数の発光素子１Ｒ、１Ｇ、１Ｂを備える発光装置１００において、各発光素子１Ｒ、１Ｇ、１Ｂの発光効率を高めるとともに、発光装置１００を効率的に製造することができる。
【０２４７】
（発光装置の製造方法）
以下、前述した発光装置１００の製造方法の一例を説明する。
【０２４８】
図２Ａ〜図４Ｃは、図１に示す発光装置の製造方法を説明するための図である。以下、各工程を順次説明する。
【０２４９】
［１］
まず、回路基板２０を用意し、図２Ａに示すように、この回路基板２０上に陽極３Ｒ、３Ｇ、３Ｂを形成した後、隔壁３１を形成する。
【０２５０】
陽極３Ｒ、３Ｇ、３Ｂは、回路基板２０上に、蒸着法、ＣＶＤ法等の気相成膜法を用いて電極材料を成膜した後、この電極材料をエッチング等を用いてパターニングすることにより得られる。
【０２５１】
また、隔壁３１は、陽極３Ｒ、３Ｇ、３Ｂが露出するようにフォトリソグラフィー法等を用いて、陽極３Ｒ、３Ｇ、３Ｂ上にパターニングすることにより形成することができる。
【０２５２】
ここで、隔壁３１の構成材料は、耐熱性、撥液性、インク溶剤耐性、回路基板２０との密着性等を考慮して選択され得る。具体的には、隔壁３１の構成材料としては、例えば、アクリル系樹脂、ポリイミド系樹脂、エポキシ系樹脂のような有機材料や、ＳｉＯ２のような無機材料が挙げられる。
【０２５３】
また、陽極３Ｒ、３Ｇ、３Ｂおよび隔壁３１の形成後、陽極３Ｒ、３Ｇ、３Ｂおよび隔壁３１の表面に酸素プラズマ処理を施してもよい。これにより、陽極３Ｒ、３Ｇ、３Ｂの表面に親液性を付与すること、陽極３Ｒ、３Ｇ、３Ｂおよび隔壁３１の表面に付着する有機物を除去（洗浄）すること、陽極３Ｒ、３Ｇ、３Ｂの表面付近の仕事関数を調整することができる。
【０２５４】
ここで、酸素プラズマ処理の条件としては、例えば、プラズマパワー１００〜８００Ｗ程度、酸素ガス流量５０〜１００ｍＬ／ｍｉｎ程度、被処理部材（陽極３Ｒ、３Ｇ、３Ｂ）の搬送速度０．５〜１０ｍｍ／ｓｅｃ程度、回路基板２０の温度７０〜９０℃程度とするのが好ましい。
【０２５５】
また、この酸素プラズマ処理の後、ＣＦ４等のフッ素系ガスを処理ガスとしてプラズマ処理するのが好ましい。これにより、有機材料である感光性樹脂からなる隔壁３１の表面のみにフッ素系ガスが反応して撥液化される。これによって、隔壁３１内に付与される液体の不本意な濡れ拡がりを低減することができる。
【０２５６】
［２］
次に、図２Ｂに示すように、インクジェットヘッド２００から正孔注入層形成用のインク４ａを隔壁３１内の陽極３Ｒ、３Ｇ、３Ｂ上にそれぞれ付与する。
【０２５７】
インク４ａは、正孔注入層４Ｒ、４Ｇ、４Ｂの構成材料またはその前駆体を溶媒に溶解または分散媒に分散させている。溶媒または分散媒としては、例えば、各種無機溶媒や、各種有機溶媒、これらを含む混合溶媒等が挙げられる。
【０２５８】
その後、陽極３上のインク４ａを乾燥（脱溶媒または脱分散媒）し、必要に応じて加熱処理することにより、図２Ｃに示すように、正孔注入層４Ｒ、４Ｇ、４Ｂを形成する。
【０２５９】
乾燥は、大気圧または減圧雰囲気中でインクを放置すること、加熱処理すること、不活性ガスを吹付けることにより行うことができるが、５Ｐａ以下の真空状態で１０分間〜１時間減圧乾燥を行った後に、大気圧のオーブン内にて１５０℃〜２５０℃の温度範囲で５分間〜３０分間、インクを加熱乾燥することが好ましい。これにより、平坦で優れた特性を有する正孔注入層４Ｒ、４Ｇ、４Ｂを形成することができる。
【０２６０】
以上のように、インク４ａを用いた液相プロセスにより、正孔注入層４Ｒ、４Ｇ、４Ｂ
が形成される。
【０２６１】
［３］
次に、図２Ｄに示すように、インクジェットヘッド２００から正孔輸送層形成用のインク５ａを隔壁３１内の正孔注入層４Ｒ、４Ｇ上にそれぞれ付与する。
【０２６２】
インク５ａは、正孔輸送層５Ｒ、５Ｇの構成材料またはその前駆体を溶媒に溶解または分散媒に分散させている。溶媒または分散媒としては、例えば、各種無機溶媒や、各種有機溶媒、これらを含む混合溶媒等が挙げられる。
【０２６３】
その後、正孔注入層４Ｒ、４Ｇ上のインク５ａを乾燥（脱溶媒または脱分散媒）し、必要に応じて加熱処理することにより、図３Ａに示すように、正孔輸送層５Ｒ、５Ｇを形成する。
【０２６４】
乾燥は、大気圧または減圧雰囲気中でインクを放置すること、加熱処理すること、不活性ガスを吹付けることにより行うことができるが、５Ｐａ以下の真空状態で１０分間〜１時間減圧乾燥を行った後に、窒素雰囲気のオーブン内にて１５０℃〜２５０℃の温度範囲で５分間〜３０分間、インクを加熱乾燥することが好ましい。これにより、平坦で優れた特性を有する正孔輸送層５Ｒ、５Ｇを形成することができる。
【０２６５】
以上のように、インク５ａを用いた液相プロセスにより、正孔輸送層５Ｒ、５Ｇが形成される。
【０２６６】
［４］
次に、図３Ｂに示すように、インクジェットヘッド２００から発光機能層形成用のインク６ａ、６ｂを隔壁３１内の正孔輸送層５Ｒ、５Ｇ上にそれぞれ付与する。
【０２６７】
インク６ａは、発光機能層６Ｒの構成材料またはその前駆体を溶媒に溶解または分散媒に分散させている。また、インク６ｂは、発光機能層６Ｇの構成材料またはその前駆体を溶媒に溶解または分散媒に分散させている。溶媒または分散媒としては、例えば、各種無機溶媒や、各種有機溶媒、これらを含む混合溶媒等が挙げられる。
【０２６８】
その後、正孔輸送層５Ｒ、５Ｇ上のインク６ａ、６ｂを乾燥（脱溶媒または脱分散媒）し、必要に応じて加熱処理することにより、図３Ｃに示すように、発光機能層６Ｒ、６Ｇを形成する。
【０２６９】
乾燥は、大気圧または減圧雰囲気中でインクを放置すること、加熱処理すること、不活性ガスの吹付けることにより行うことができるが、５Ｐａ以下の真空状態で１０分間〜１時間減圧乾燥を行った後に、窒素雰囲気のオーブン内にて１５０℃〜２５０℃の温度範囲で５分間〜３０分間、インクを加熱乾燥することが好ましい。これにより、平坦で優れた特性を有する発光機能層６Ｒ、６Ｇを形成することができる。
【０２７０】
以上のように、インク６ａ、６ｂを用いた液相プロセスにより、発光機能層６Ｒ、６Ｇが形成される。
【０２７１】
［５］
次に、図３Ｄに示すように、インクジェットヘッド２００から正孔輸送層形成用のインク５ｂを隔壁３１内の正孔注入層４Ｂ上に付与する。
【０２７２】
インク５ｂは、正孔輸送層５Ｂの構成材料またはその前駆体を溶媒に溶解または分散媒に分散させてなるものである。溶媒または分散媒としては、例えば、各種無機溶媒や、各種有機溶媒、または、これらを含む混合溶媒等が挙げられる。
【０２７３】
その後、正孔注入層４Ｂ上のインク５ｂを乾燥（脱溶媒または脱分散媒）し、必要に応じて加熱処理することにより、図４Ａに示すように、正孔輸送層５Ｂを形成する。
【０２７４】
乾燥は、例えば、大気圧または減圧雰囲気中での放置、加熱処理、不活性ガスの吹付け等により行うことができるが、５Ｐａ以下の真空状態で１０分間〜１時間程度減圧乾燥を行った後に、窒素雰囲気のオーブン内にて１５０℃〜２５０℃で５分間〜３０分間程度加熱乾燥することが好ましい。これにより、平坦で優れた特性を有する正孔輸送層５Ｂを形成することができる。
【０２７５】
以上のように、インク５ｂを用いた液相プロセスにより、正孔輸送層５Ｂが形成される。
【０２７６】
［６］
次に、図４Ｂに示すように、発光機能層６Ｒ、６Ｇおよび正孔注入層５Ｂ上に、隔壁３１を跨って発光機能層および正孔注入層を覆うようにして、正孔輸送層７、発光機能層６Ｂ、電子輸送層８、電子注入層９および陰極１０をこの順で形成する。
【０２７７】
正孔輸送層７、発光機能層６Ｂ、電子輸送層８、電子注入層９および陰極１０は、それぞれ、例えば、真空蒸着等の乾式メッキ法等を用いた気相プロセスにより形成することができる。
【０２７８】
［７］
最後に、図４Ｃに示すように、陰極１０に樹脂層３２（封止層）を介して封止基板４０を接着する。これにより、発光装置１００が得られる。
【０２７９】
以上説明したように、液相プロセスを用いて正孔輸送層５Ｒ、５Ｇ、５Ｂおよび発光機能層６Ｒ、６Ｇをそれぞれ素子ごとに個別に形成するとともに、気相プロセスを用いて正孔輸送層７および発光機能層６Ｂをそれぞれ発光素子１Ｒ、１Ｇ、１Ｂに共通に形成し、発光素子１Ｒ、１Ｇ、１Ｂを効率的に製造することができる。
【０２８０】
（電子機器）
図５は、本発明の電子機器を適用したモバイル型（またはノート型）のパーソナルコンピュータの構成を示す斜視図である。
【０２８１】
この図において、パーソナルコンピュータ１１００は、キーボード１１０２を備えた本体部１１０４と、表示部を備える表示ユニット１１０６とにより構成され、表示ユニット１１０６は、本体部１１０４によってヒンジ構造部を介して回動可能に支持されている。
【０２８２】
このパーソナルコンピュータ１１００において、表示ユニット１１０６が備える表示部が前述の発光装置１００で構成されている。
【０２８３】
図６は、本発明の電子機器を適用した携帯電話機（ＰＨＳも含む）の構成を示す斜視図である。
【０２８４】
この図において、携帯電話機１２００は、複数の操作ボタン１２０２、受話口１２０４、送話口１２０６および表示部を備えている。
【０２８５】
携帯電話機１２００において、この表示部が前述の発光装置１００で構成されている。
【０２８６】
図７は、本発明の電子機器を適用したディジタルスチルカメラの構成を示す斜視図である。なお、この図には、外部機器との接続についても簡易的に示されている。
【０２８７】
ここで、通常のカメラは、被写体の光像により銀塩写真フィルムを感光するのに対し、ディジタルスチルカメラ１３００は、被写体の光像をＣＣＤ（Charge Coupled Device）などの撮像素子により光電変換して撮像信号（画像信号）を生成する。
【０２８８】
ディジタルスチルカメラ１３００におけるケース（ボディー）１３０２の背面には、表示部が設けられ、ＣＣＤによる撮像信号に基づいて表示を行う構成になっており、被写体を電子画像として表示するファインダとして機能する。
【０２８９】
ディジタルスチルカメラ１３００において、この表示部が前述の発光装置１００で構成されている。
【０２９０】
ケースの内部には、回路基板１３０８が設置されている。この回路基板１３０８に、撮像信号を格納（記憶）し得るメモリが設置されている。
【０２９１】
また、ケース１３０２の正面側（図示の構成では裏面側）には、光学レンズ（撮像光学系）やＣＣＤなどを含む受光ユニット１３０４が設けられている。
【０２９２】
撮影者が表示部に表示された被写体像を確認し、シャッタボタン１３０６を押下すると、ＣＣＤの撮像信号が、回路基板１３０８のメモリに転送・格納される。
【０２９３】
また、このディジタルスチルカメラ１３００においては、ケース１３０２の側面に、ビデオ信号出力端子１３１２と、データ通信用の入出力端子１３１４とが設けられている。そして、図示のように、テレビモニタ１４３０およびパーソナルコンピュータ１４４０が、それぞれ必要に応じて、ビデオ信号出力端子１３１２およびデ−タ通信用の入出力端子１３１４に接続される。さらに、所定の操作により、回路基板１３０８のメモリに格納された撮像信号が、テレビモニタ１４３０や、パーソナルコンピュータ１４４０に出力される構成になっている。
【０２９４】
このような本発明の電子機器は、優れた信頼性を有する。
【０２９５】
なお、本発明の電子機器は、図５のパーソナルコンピュータ（モバイル型パーソナルコンピュータ）、図６の携帯電話機、図７のディジタルスチルカメラの他にも、例えば、テレビ、ビデオカメラ、ビューファインダ型のビデオテープレコーダ、モニタ直視型のビデオテープレコーダ、ラップトップ型パーソナルコンピュータ、カーナビゲーション装置、ページャ、電子手帳（通信機能付も含む）、電子辞書、電卓、電子ゲーム機器、ワードプロセッサ、ワークステーション、テレビ電話、防犯用テレビモニタ、電子双眼鏡、ＰＯＳ端末、タッチパネルを備えた機器（例えば金融機関のキャッシュディスペンサー、自動券売機）、医療機器（例えば電子体温計、血圧計、血糖計、心電表示装置、超音波診断装置、内視鏡用表示装置）、魚群探知機、各種測定機器、計器類（例えば、車両、航空機、船舶の計器類）、フライトシミュレータ、各種モニタ類、プロジェクター等の投射型表示装置に適用することができる。
【０２９６】
以上、本発明の発光装置および電子機器を、図示の実施形態に基づいて説明したが、本発明はこれらに限定されるものでない。
【実施例】
【０２９７】
実施例：パートＡ
【０２９８】
次に、本発明の具体的な実施例について説明する。
１．発光素子の製造
【０２９９】
（実施例１）
まず、厚さ０．５ｍｍの透明なガラス基板を用意した。次に、この基板上に、スパッタ法により、ＲＧＢ画素のそれぞれの画素電極として、厚さ１００ｎｍのＩＴＯ電極（第１陽極、第２陽極および第３陽極）を形成した。その後、アクリル系樹脂で構成される絶縁層を形成した後、この絶縁層をフォトリソグラフィー法を用いて各ＩＴＯ電極を露出するようにパターニングすることで隔壁（バンク）を形成した。
【０３００】
そして、基板をアセトン、２−プロパノールの順に浸漬し、超音波洗浄した後、酸素プラズマ処理およびアルゴンプラズマ処理を施した。これらのプラズマ処理は、それぞれ、基板を７０〜９０℃に加温した状態で、プラズマパワー１００Ｗ、ガス流量２０ｓｃｃｍ、処理時間５ｓｅｃで行った。
【０３０１】
次に、正孔注入層形成用インクを、ＲＧＢ画素のそれぞれの隔壁内にインクジェット法により充填してＩＴＯ電極上付与し、減圧乾燥した後、加熱処理（焼成）することにより、厚さ５０ｎｍの正孔注入層を形成した。
【０３０２】
ここで、正孔注入層形成用インクとして、ＰＥＤＯＴ：ＰＳＳ混合物の０．５ｗｔ％水分散液を用いた。また、焼成は、大気圧下、２００℃の温度で１０分間行った。
【０３０３】
次に、正孔輸送層形成用インクを、ＲＧ画素のそれぞれの隔壁内にインクジェット法により充填して正孔注入層上に付与し、減圧乾燥した後、加熱処理（焼成）することにより、厚さ２０ｎｍの正孔輸送層（第１、３正孔輸送層）を形成した。
【０３０４】
ここで、正孔輸送層形成用インクとして、ＴＦＢ（poly(9,9-dioctyl-fluorene-co-N-(4- butylphenyl)-diphenylamine)）を１．５ｗｔ％含んだテトラメチルベンゼン溶液を用いた。また、焼成は、窒素で満たされたグローブボックス内において、２００℃の温度で３０分間行った。
【０３０５】
次に、発光機能層形成用インクを、ＲＧ画素のそれぞれの隔壁内にインクジェット法により充填して正孔輸送層上に付与し、減圧乾燥した後、加熱処理（焼成）することにより、厚さ２０ｎｍの発光機能層（第１、第３発光機能層）を形成した。
【０３０６】
ここで、発光機能層形成用インクとして、ＣＢＰ（４，４’−ビス（９−ジカルバゾイル）−２，２’−ビフェニル）、Ｉｒ（ｐｐｙ）３（Ｆａｃ−トリス（２−フェニルピリジン）イリジウム）を重量比９０：１０で混合したテトラメチルベンゼン溶液（濃度１．２ｗｔ％）を用いた。また、乾燥は、５Ｐａ以下の真空度の減圧で１０分間行った。また、焼成は、窒素で満たされたグローブボックス内において、２２０℃の温度で１０分間行った。
【０３０７】
次に、正孔輸送層形成用インクを、Ｂ画素の隔壁内にインクジェット法により充填して正孔注入層上に付与し、減圧乾燥した後、加熱処理（焼成）することにより、厚さ２０ｎｍの正孔輸送層（第２正孔輸送層）を形成した。
【０３０８】
ここで、正孔輸送層形成用インクとして、低分子の正孔輸送材料であるα−ＮＰＤを０．３ｗｔ％の濃度で含有するＣＨＢ（シクロヘキシルベンゼン）溶液を用いた。また、焼成は、窒素で満たされたグローブボックス内において、１６０℃の温度で１０分間行った。
【０３０９】
次に、蒸着により正孔輸送層形成用材料（中間層形成用材料）を、ＲＧＢ画素に跨って成膜することにより、厚さ１ｎｍの正孔輸送層（共通正孔輸送層（中間層））を形成した。
【０３１０】
ここで、正孔輸送層形成用材料（中間層形成用材料）として、低分子の正孔輸送材料であるα−ＮＰＤを用いた。
【０３１１】
次に、蒸着により発光機能層形成用材料を、ＲＧＢの画素に跨って成膜することにより、厚さ２０ｎｍの発光機能層（第２発光機能層）を形成した。
【０３１２】
ここで、発光機能層形成用材料として、ＣＢＰ（４，４’−ビス（９−ジカルバゾイル）−２，２’−ビフェニル）９０質量部に、ＦＩｒｐｉｃを１０質量部ドープした材料を用いた。また、乾燥は、５Ｐａ以下の真空度の減圧で１０分間行った。
【０３１３】
次に、第２発光機能層上に、Ａｌｑ３を真空蒸着法により成膜し、厚さ２０ｎｍの電子輸送層を形成した。
【０３１４】
次に、電子輸送層上に、フッ化リチウム（ＬｉＦ）を真空蒸着法により成膜し、厚さ１ｎｍの電子注入層を形成した。
【０３１５】
次に、電子注入層上に、Ａｌを真空蒸着法により成膜した。これにより、Ａｌで構成される厚さ２００ｎｍの陰極を形成した。
【０３１６】
以上の工程により、ＲＧＢ画素（第１〜３発光素子）を有する発光装置を製造した。
【０３１７】
（実施例２）
Ｂ画素の正孔輸送層（第２正孔輸送層）の形成用材料として、低分子の正孔輸送材料であるα−ＮＰＤと、高分子の正孔輸送材料であるＴＦＢ（poly(9,9-dioctyl-fluorene-co-N-(4- butylphenyl)-diphenylamine)）との混合材料（質量比で５０：５０の混合比）を用いた以外は、前述した実施例１と同様にして発光装置を製造した。
【０３１８】
（実施例３）
ＲＧ画素において発光機能層形成用インクを塗布し、Ｂ画素において正孔輸送層形成用インクを塗布した後に、これらの画素について乾燥および焼成をそれぞれ行った以外は、前述した実施例１と同様にして発光装置を製造した。
【０３１９】
（実施例４）
ＲＧ画素において発光機能層形成用インクを塗布し、Ｂ画素において正孔輸送層形成用インクを塗布した後に、これらの画素について乾燥および焼成をそれぞれ行った以外は、前述した実施例２と同様にして発光装置を製造した。
【０３２０】
（実施例５）
ＲＧ画素に用いる発光機能層形成用インクおよびＢ画素に用いる正孔輸送層形成用インクのそれぞれの溶媒として、３−フェノキシトルエンを用いた以外は、前述した実施例１と同様にして発光装置を製造した。
【０３２１】
（実施例６）
ＲＧ画素に用いる発光機能層形成用インクおよびＢ画素に用いる正孔輸送層形成用インクのそれぞれの溶媒として、３−フェノキシトルエンを用いた以外は、前述した実施例２と同様にして発光装置を製造した。
【０３２２】
（実施例７）
ＲＧ画素に用いる発光機能層形成用インクおよびＢ画素に用いる正孔輸送層形成用インクのそれぞれの溶媒として、３−フェノキシトルエンを用いた以外は、前述した実施例３と同様にして発光装置を製造した。
【０３２３】
（実施例８）
ＲＧ画素に用いる発光機能層形成用インクおよびＢ画素に用いる正孔輸送層形成用インクのそれぞれの溶媒として、３−フェノキシトルエンを用いた以外は、前述した実施例４と同様にして発光装置を製造した。
【０３２４】
（実施例９）
共通正孔輸送層（中間層）の膜厚を１．５ｎｍとした以外は、前述した実施例１と同様にして発光装置を製造した。
【０３２５】
（実施例１０）
共通正孔輸送層（中間層）の膜厚を２ｎｍとした以外は、前述した実施例１と同様にして発光装置を製造した。
【０３２６】
（比較例１）
共通正孔輸送層（中間層）の膜厚を３ｎｍとした以外は、前述した実施例１と同様にして発光装置を製造した。
【０３２７】
（比較例２）
共通正孔輸送層（中間層）の形成を省略した以外は、前述した実施例１と同様にして発光装置を製造した。
【０３２８】
２．評価
前述したように製造した各実施例および各比較例の発光装置について、ＲＧＢ画素の発光素子の寿命（ＬＴ５０）を測定したところ、各比較例の発光装置に比べて、各実施例の発光装置では、Ｒ画素およびＧ画素の発光素子とＢ画素の発光素子との間の寿命が優れたバランスに保たれ、かつ、各画素の発光素子の寿命が良好であった。
【０３２９】
実施例１、９、１０および比較例１、２の発光装置について、Ｇ画素の発光素子の寿命を測定した結果を図８Ａに示す。また、実施例１、１０および比較例１、２の発光装置について、Ｂ画素の発光素子の寿命を測定した結果を図８Ｂに示す。
【０３３０】
また、実施例２の発光装置は、実施例１の発光装置に比べて、Ｇ画素の発光素子の発光効率が高かった。
【０３３１】
実施例：パートＢ
溶液系ＯＬＥＤの作製
【０３３２】
このタイプの溶液系ＯＬＥＤの作製は、既に文献、例えばＷＯ２００４／０３７８８７において何度も記載されている。真空系ＯＬＥＤの作製も、既に、例えばＷＯ２００４／０５８９１１において何度も記載されている。以下に記載される例では、１つのＯＬＥＤにおいて、複数の層が溶液系または真空系のいずれかで付与される。赤色および緑色の発光層を含む処理が溶液から行われるが、その後の層（共通青色発光層、正孔ブロック層および電子輸送層）は、真空中で処理される。上述された一般的な処理は、本出願の条件（厚さのバリエーション、材料）に適応および／または組み合される。
【０３３３】
赤色および緑色の発光素子の構造は、次の通りである。
−  基板
−  ＩＴＯ（５０ｎｍ）
−  正孔注入層（緑色素子用２０ｎｍおよび赤色素子用６０ｎｍ）
−  正孔輸送層（ＨＴＬ）（２０ｎｍ）
−  発光層（ＥＭＬ）（６０ｎｍ）
−  共通青色発光層（ＢＣＬ）（２０ｎｍ）
−  電子輸送層（ＥＴＬ）（２０ｎｍ）
−  陰極
【０３３４】
青色発光素子の構造は、次の通りである。
−  基板
−  ＩＴＯ（５０ｎｍ）
−  正孔注入層（２０ｎｍ）
−  正孔輸送層（ＨＴＬ）（４０ｎｍ）
−  発光層（ＢＣＬ）（２０ｎｍ）
−  電子輸送層（ＥＴＬ）（２０ｎｍ）
−  陰極
【０３３５】
緑色および赤色発光素子の場合、発光層と共通青色発光層との間に、青色発光素子の場合、正孔輸送層と共通青色発光層との間に、「表面改良層（ＳＩＬ）」とも呼ばれ得る共通正孔輸送層が導入される。以下に言及された比較例は、かかる共通正孔輸送層を有していない。
【０３３６】
５０ｎｍ厚の構造化ＩＴＯ（インジウム酸化スズ）で被覆されたガラス板は、基板として機能する。これらは、好適な処理のために、ＰＥＤＯＴ：ＰＳＳで被覆される。ＰＥＤＯＴ：ＰＳＳ（ポリ（３，４−エチレンジオキシ−２，５−チオフェン)：ポリスチロールスルフォネート）は、Ｈｅｒａｅｕｓ  Ｐｒｅｃｉｏｕｓ  Ｍｅｔａｌｓ  ＧｍｂＨ  ＆  Ｃｏ．  ＫＧ  ドイツから購入される。ＰＥＤＯＴ：ＰＳＳのスピンコーティングは、大気中で水から行われる。その後、ＰＥＤＯＴ：ＰＳＳは、大気中、１８０℃で１０分間、加熱することにより乾燥させて、水の残留物を除去する。正孔輸送層および発光層は、これらを被覆したガラス板に供給される。使用された正孔輸送層は、架橋可能である。以下の構造の正孔輸送ポリマーは、ＷＯ２０１０／０９７１５５に従って合成することができ、赤色および緑色画素用に使用される。
【０３３７】
【化２５】
0006681839.tif 000041
【０３３８】
正孔輸送ポリマーは、トルエンに溶解される。本例のように、装置用として一般的な２０ｎｍの層厚がスピンコーティングによって達成される場合、かかる溶液の一般的な固形分含有量は、約５ｇ／ｌである。層は、不活性ガス中、本例ではアルゴン中で、スピンコーティングによって供給され、１８０℃で６０分間、加熱することにより乾燥される。
【０３３９】
赤色発光層は、通常、少なくとも１つのマトリックス材料（ホスト材料）と発光ドーパント（エミッター）とで構成される。さらに、複数のマトリックス材料と共ドーパントとの混合物が生じてもよい。ここで、Ｈ１（４０％）：Ｈ２（４０％）：Ｄ４（２０％）等の表現は、材料Ｈ１が４０％の重量比で発光層中に存在し、材料Ｈ２が４０％の重量比で発光層中に存在し、ドーパントＤ４が２０％の重量比で発光層中に存在することを意味する。発光層用の混合物は、トルエンにまたは選択的にクロロベンゼンに溶解される。本例のように、装置用として一般的な６０ｎｍの層厚がスピンコーティングによって達成される場合、かかる溶液の一般的な固形分含有量は約１８ｇ／ｌである。層は、不活性ガス中、本例ではアルゴン中で、スピンコーティングによって供給され、１６０℃で１０分間、加熱することにより乾燥される。本発明の実施例で使用されるマトリックス材料は、表１中に示されている。
【０３４０】
電子輸送層および共通青色発光層用の材料は、真空チャンバ内で熱蒸着により形成される。ここで、例えば電子輸送層は、共蒸着によって一定の容量比で互いに混合された２つ以上の材料で構成されてもよい。ここで、ＥＴＭ１：ＥＴＭ２（５０％：５０％）等の表現は、材料ＥＴＭ１およびＥＴＭ２が９５％：５％の容量比で層中に存在することを意味する。本発明の実施例で使用される材料は、表１中に示されている。
【０３４１】
陰極は、１００ｎｍの厚さを有するアルミニウム層の熱蒸着により形成される。
【０３４２】
ＯＬＥＤは、標準の方法により特徴付けられる。この目的のために、電子発光スペクトル、電流／電圧／光束密度特性線（ＩＵＬ特性線）を想定するランバート発光特性および（動作）寿命が決定される。ＩＵＬ特性線は、特定の輝度での動作電圧（Ｖ）および外部量子効率（％）等の固有値を決定するために使用される。１００００ｃｄ／ｍ２でのＬＴ８０は、ＯＬＥＤが１００００ｃｄ／ｍ２の初期輝度から、初期強度の８０％すなわち８０００ｃｄ／ｍ２まで低下する寿命である。
【０３４３】
異なるＯＬＥＤの光学電気特性は、表１２〜１７にまとめられている。実施例Ｃｏｍｐ＿Ｒ、Ｃｏｍｐ＿Ｇ、Ｃｏｍｐ＿BおよびＣｏｍｐ＿Ｂ２〜６は、従来技術に係る比較例であり、実施例Ｅ＿Ｒ、Ｅ＿Ｇ、Ｅ＿ＢおよびＥ＿Ｂ２〜８は、使用した材料および創意に富んだ層組成を有するＯＬＥＤのデータを示す。
【０３４４】
以下に、本発明で使用されるような材料の利点を示すために、いくつかの実施例が詳細に説明される。とは言うものの、表１２〜１７に示すようなデータの選択のみであることが指摘されるべきである。
【０３４５】
少なくとも１つのポリマーおよび少なくとも１つの低分子の化合物のクレームされた複合層とともに、記載された共通正孔輸送層（表面改良層（ＳＩＬ））は、青色共通層ＯＬＥＤ装置内の青色画素に対して改善されたＯＬＥＤ性能を引き起こす。共通正孔輸送層を有しない装置と比較して、共通正孔輸送層が含まれれば、効率および寿命の双方が増大する。
【０３４６】
実施例Ｅ＿Ｂおよび比較例Ｃｏｍｐ＿Ｂに示すように、寿命は、２倍を上回り（２０ｈ対９ｈ）、効率は、１０％超増大し、１０００ｃｄ／ｍ２での駆動電圧は、青色画素では４．３Ｖから４．１Ｖに低下する。赤色および緑色画素では、効率が若干低下する（３％未満）。赤色および緑色画素の寿命を妥協的に低下させて、より良好な青色性能を達成する。
【０３４７】
すべての言及された物質的な組み合わせは、青色画素性能についてプラスの効果を示す。赤色および緑色画素性能は若干低下するのみである。
【０３４８】
【表１５】
0006681839.tif 000042
表１：ＯＬＥＤで使用された材料の構造式
【０３４９】
【表１６】
0006681839.tif 000043
表２：共通正孔輸送層で使用された材料の構造式
【０３５０】
【表１７】
0006681839.tif 000044
表３：ＯＬＥＤの正孔輸送層で使用されたポリマーの構造式
【０３５１】
【表１８】
0006681839.tif 000045
表４：ＯＬＥＤの正孔輸送層で使用されたポリマーとＳＩＬ材料との混合物
【０３５２】
ポリマーと対応するＳＩＬ材料との５０：５０以外の混合比は、加工性／印刷適性を向上させるために使用され得る。
【０３５３】
以下に、装置の実施例が示される。明確性の理由から、明示的に言及されないかぎり、層は、通常、同一（ＨＩＬ、ＨＴＬ、ＢＣＬ、ＥＴＬ、陰極および陽極）である。異なる画素の完全な構造は、以下の通りである。
【０３５４】
【表１９】
0006681839.tif 000046
表５：ＲＧＢ画素の例示的構造
【０３５５】
【表２０】
0006681839.tif 000047
表６：共通正孔輸送層（ＳＩＬ）を有しないＲＧＢ画素
【０３５６】
【表２１】
0006681839.tif 000048
表７：共通正孔輸送層（ＳＩＬ）を有するＲＧＢ画素
【０３５７】
【表２２】
0006681839.tif 000049
表８：比較例；共通正孔輸送層（ＳＩＬ）を有しない青色画素
【０３５８】
【表２３】
0006681839.tif 000050
表９：装置の実施例、共通正孔輸送層（ＳＩＬ）を有する青色画素
（同一の正孔輸送層、異なる共通正孔輸送層）
【０３５９】
【表２４】
0006681839.tif 000051
表１０：装置の実施例、共通正孔輸送層（ＳＩＬ）を有する青色画素
（異なる正孔輸送層、同一の共通正孔輸送層）
【０３６０】
【表２５】
0006681839.tif 000052
表１１：装置の実施例、共通正孔輸送層（ＳＩＬ）を有する青色画素
（正孔輸送層中においてもＳＩＬ分子、同一のポリマー）
【０３６１】
【表２６】
0006681839.tif 000053
表１２：共通正孔輸送層（ＳＩＬ）を有しないＲＧＢ画素
【０３６２】
【表２７】
0006681839.tif 000054
表１３：共通正孔輸送層（ＳＩＬ）を有するＲＧＢ画素
【０３６３】
【表２８】
0006681839.tif 000055
表１４：比較例、共通正孔輸送層（ＳＩＬ）を有しない青色画素
【０３６４】
【表２９】
0006681839.tif 000056
表１５：装置の実施例、共通正孔輸送層（ＳＩＬ）を有する青色画素
（同一の正孔輸送層、異なる共通正孔輸送層）
【０３６５】
【表３０】
0006681839.tif 000057
表１６：装置の実施例、共通正孔輸送層（ＳＩＬ）を有する青色画素
（異なる正孔輸送層、同一の共通正孔輸送層）
【０３６６】
【表３１】
0006681839.tif 000058
表１７：装置の実施例、共通正孔輸送層（ＳＩＬ）を有する青色画素
（正孔輸送層中においてもＳＩＬ分子、同一のポリマー）
【符号の説明】
【０３６７】
１‥‥発光素子
１Ｂ‥‥発光素子
１Ｇ‥‥発光素子
１Ｒ‥‥発光素子
３‥‥陽極
３Ｂ‥‥陽極
３Ｇ‥‥陽極
３Ｒ‥‥陽極
４Ｂ‥‥正孔注入層
４Ｇ‥‥正孔注入層
４Ｒ‥‥正孔注入層
４ａ‥‥インク
５Ｂ‥‥正孔輸送層
５Ｇ‥‥正孔輸送層
５Ｒ‥‥正孔輸送層
５ａ‥‥インク
５ｂ‥‥インク
６Ｂ‥‥発光機能層
６Ｇ‥‥発光機能層
６Ｒ‥‥発光機能層
６ａ‥‥インク
６ｂ‥‥インク
７‥‥正孔輸送層
８‥‥電子輸送層
９‥‥電子注入層
１０‥‥陰極
２０‥‥回路基板
２１‥‥基板
２２‥‥層間絶縁膜
２３‥‥スイッチング素子
２４‥‥配線
３１‥‥隔壁
３２‥‥樹脂層
４０‥‥封止基板
１００‥‥発光装置
１００Ｒ‥‥サブ画素
１００Ｇ‥‥サブ画素
１００Ｂ‥‥サブ画素
２００‥‥インクジェットヘッド
２３１‥‥半導体層
２３２‥‥ゲート絶縁層
２３３‥‥ゲート電極
２３４‥‥ソース電極
２３５‥‥ドレイン電極
１１００‥‥パーソナルコンピュータ
１１０２‥‥キーボード
１１０４‥‥本体部
１１０６‥‥表示ユニット
１２００‥‥携帯電話機
１２０２‥‥操作ボタン
１２０４‥‥受話口
１２０６‥‥送話口
１３００‥‥ディジタルスチルカメラ
１３０２‥‥ケース
１３０４‥‥受光ユニット
１３０６‥‥シャッタボタン
１３０８‥‥回路基板
１３１２‥‥ビデオ信号出力端子
１３１４‥‥入出力端子
１４３０‥‥テレビモニタ
１４４０‥‥パーソナルコンピュータ
【図１】
0006681839.tif 000061
【図２Ａ】
0006681839.tif 000062
【図２Ｂ】
0006681839.tif 000063
【図２Ｃ】
0006681839.tif 000064
【図２Ｄ】
0006681839.tif 000065
【図３Ａ】
0006681839.tif 000066
【図３Ｂ】
0006681839.tif 000067
【図３Ｃ】
0006681839.tif 000068
【図３Ｄ】
0006681839.tif 000069
【図４Ａ】
0006681839.tif 000070
【図４Ｂ】
0006681839.tif 000071
【図４Ｃ】
0006681839.tif 000072
【図５】
0006681839.tif 000073
【図６】
0006681839.tif 000074
【図７】
0006681839.tif 000075
【図８Ａ】
0006681839.tif 000076
【図８Ｂ】
0006681839.tif 000077